(57)【要約】【課題】粉落ちがなく、印字濃度が高く、耐傷性に優れ、マット調で深みのある落ち着いた画像が得られる顔料インク用インクジェット記録材料の製造方法を提供する。【解決手段】非吸水性支持体上に少なくとも２層のインク受容層を有し、支持体から最も離れた位置に設けられる最上層のインク受容層（Ａ）が、平均粒子径１．５〜２．５μｍの湿式法シリカを主体に含有し、該最上層のインク受容層（Ａ）と支持体との間に設けられるインク受容層（Ｂ）が、５００ｎｍ以下の平均二次粒子径の無機微粒子を主体に含有するインクジェット記録材料の製造方法であって、支持体上に該インク受容層（Ｂ）を塗設するための塗布液を塗布後、少なくとも該塗布液が不動化した後に該インク受容層（Ａ）を塗設するための塗布液を、湿式法シリカを０．４〜１．５ｇ／ｍ2含有する塗布量で塗布することを特徴とする顔料インク用インクジェット記録材料の製造方法【選択図】なし【特許請求の範囲】
【請求項１】
非吸水性支持体上に少なくとも２層のインク受容層を有し、支持体から最も離れた位置に設けられる最上層のインク受容層（Ａ）が、平均粒子径１．５〜２．５μｍの湿式法シリカを主体に含有し、該最上層のインク受容層（Ａ）と支持体との間に設けられるインク受容層（Ｂ）が、５００ｎｍ以下の平均二次粒子径の無機微粒子を主体に含有するインクジェット記録材料の製造方法であって、支持体上に該インク受容層（Ｂ）を塗設するための塗布液を塗布後、少なくとも該塗布液が不動化した後に該インク受容層（Ａ）を塗設するための塗布液を、湿式法シリカを０．４〜１．５ｇ／ｍ2含有する塗布量で塗布することを特徴とする顔料インク用インクジェット記録材料の製造方法。
【請求項２】
前記インク受容層（Ａ）に含有する湿式法シリカがゲル法シリカであることを特徴とする請求項１に記載の顔料インク用インクジェット記録材料の製造方法。
【請求項３】
前記インク受容層（Ａ）がシラノール基を有する水溶性バインダーを含有することを特徴とする請求項１または２に記載の顔料インク用インクジェット記録材料の製造方法。
【請求項４】
前記インク受容層（Ａ）がポリマー微粒子の水分散物を含有することを特徴とする請求項１または２に記載の顔料インク用インクジェット記録材料の製造方法。
【請求項５】
前記インク受容層（Ｂ）に主体に含有される５００ｎｍ以下の平均二次粒子径の無機微粒子が、気相法シリカ、湿式法シリカ及びアルミナまたはアルミナ水和物のうちから選ばれる少なくとも１種であることを特徴とする請求項１〜４のいずれかに記載の顔料インク用インクジェット記録材料の製造方法。
【請求項６】
前記インク受容層（Ｂ）が、一級アミノ基を分子内に２個以上有する化合物、及びケト基を有する樹脂バインダーを含有することを特徴とする請求項１〜５のいずれかに記載の顔料インク用インクジェット記録材料の製造方法。
【発明の詳細な説明】
【技術分野】
【０００１】
本発明は、インクジェット記録材料の製造方法に関し、詳しくは塗層のはがれに起因する粉落ちがなく、印字濃度が高く、耐傷性に優れ、マット調で深みのある落ち着いた画像が得られる顔料インク用インクジェット記録材料の製造方法に関する。
【背景技術】
【０００２】
インクジェット記録方式に使用される記録材料として、紙やプラスチック樹脂フィルム等の支持体上にインク受容層を設けてなる記録材料が知られている。インク受容層は、２つのタイプに大別される。１つのタイプは、水溶性ポリマーを主成分とするインク受容層であり、もう一つのタイプは無機顔料と樹脂バインダーを主成分とする多孔質のインク受容層である。
【０００３】
前者のタイプのインク受容層は、水溶性ポリマーが膨潤することによってインクを吸収する。後者のタイプのインク受容層は、無機顔料によって形成された空隙にインクを吸収する。このようなインク吸収のメカニズムの違いから前者のタイプは膨潤タイプ（あるいはポリマータイプ）、後者のタイプは空隙タイプと呼ばれている。
【０００４】
近年、インクジェット記録方式により銀塩写真に匹敵する画質の写真画像が印刷可能となり、フォトライクな光沢や質感を有するインクジェット記録用紙が求められている。このような用途に、前者のポリマータイプのインク受容層は、連続的な均一な被膜となるので光沢に優れるが、インク吸収性（インク吸収速度；印字後の乾燥速度）が劣り、一方、後者の空隙タイプは、インク吸収性に優れ印字濃度が高く、好ましいものである。後者の空隙タイプとしては、平均二次粒子径５００ｎｍ以下まで粉砕・分散した気相法シリカや湿式法シリカ等の無機微粒子をインク受容層の顔料成分として用いることが提案されている。例えば、特公平３−５６５５２号、特開平１０−１１９４２３号、特開２０００−２１１２３５号、特開２０００−３０９１５７号公報等に気相法シリカの使用例が、特開平９−２８６１６５号、特開平１０−１８１１９０号公報等に粉砕沈降法シリカの使用例が、特開２００１−２７７７１２号公報に粉砕ゲル法シリカの使用例が開示されている。
【０００５】
このような無機微粒子を用いた記録材料に染料インクを使用して印字を行うと、塗層中の微細な空隙中にインクが浸透、吸収され、インク中の水を含めた溶剤成分が揮発すると染料は空隙中に残存することとなる。その結果、染料は空気にさらされてしまい劣化が非常に速い速度で起こってしまう。従って、無機微粒子を用いた空隙型記録材料の画像保存性は、前者の膨潤タイプの記録材料よりも低下してしまうという問題がある。
【０００６】
この画像保存性の問題を解決するために、色剤として堅牢性の高い顔料インクを使用することが知られている。しかしながら、顔料インクは、色剤が単分子で存在している水溶性染料インクと比較すると画像保存性は優れているものの印字濃度が不十分であり、またインク粒子がインク受容層に入り込まずに表面で皮膜を形成するために、印字された画像の耐傷性に問題があり解決が望まれていた。この問題を改善した無機微粒子を用いた顔料インク用インクジェット記録材料も提案されている。例えば特開２００１−９６９０７号、特開２００３−２５１９１５号、特開２００５−７６４１号、特開２００５−５３０９９号公報等に開示されている。
【０００７】
また、所望の特性を得るために、特性の異なるインク受容層を支持体上に複数層塗布する技術が知られている。例えばインク吸収性及びインクの滲みの少ない記録用紙として特開昭５８−１１０２８７号公報に記載されるような最上層とインク受容層全体の空孔分布曲線に特定のピークを有する記録用紙が知られている。また記録された画像の耐光性及び高光沢性を有する記録用紙として特開２００１−８８４３８号公報に記載されるような最上層に特定の粒子径及び非表面積を有する酸化亜鉛及び／または酸化セリウムを有する記録用紙が知られている。
【０００８】
更にはインク吸収性、皮膜のひび割れ、光沢性に優れる記録用紙として特開２００４−２３７７０４号公報（特許文献１）に記載されるような最上層のインク受容層に湿式法シリカを用いた記録用紙、特開２００４−２９９１６４号公報（特許文献２）に記載されるような上層のインク受容層に平均粒子径が５００ｎｍ以下である湿式法シリカとその下層に気相法シリカを利用するひび割れ、ぎらつきを抑制したバックリット用記録用紙が知られている。しかしながらこれら記録用紙に顔料インクを用いて印字した際には、印字濃度が低く、表面光沢が高くぎらつきがあり、顔料インクの定着性に課題を有するものであった。
【０００９】
一方、上述のようにインクジェット記録方式により銀塩写真に匹敵する画質の写真画像が印刷可能となったことから、フォトライクな光沢や質感を有するインクジェット記録用紙が求められ、一般的には高い光沢性を有する記録用紙が求められるが、ユーザーの趣向等によりフォトライクな質感を有しながら、マット調で深みのある落ち着いた画像が得られる記録材料が要望されている。このような記録材料を得るには、光沢を抑えたインクジェット記録材料で、かつ印字濃度が高くなければならない。
【００１０】
上記課題に対して、従来から知られる紙支持体上に無機顔料を主体とする記録用紙、いわゆるマット紙が従来より用いられてきたが、顔料インクを用いて印字した場合、多孔質層に顔料インクが沈み込んで保持されてしまうため印字濃度が低く、また印字画像の均一性等が不十分であった。この問題に対し特開２００５−５３１３６号公報（特許文献３）には、紙支持体上に平均二次粒子径が１〜１０μｍの無機顔料を利用したインク受容層の上層にアルミナもしくはアルミナ水和物を利用するインクジェット記録材料が開示されているが、十分満足できるものではなかった。また、紙支持体上に塗布した場合には印字部がインクによってふくらんでしまう、いわゆるコックリングを生じやすいためフォトライクな質感を得ることは困難である。
【００１１】
特開２００３−３３５０４３号公報（特許文献４）、特開２００５−１４５０４３号公報（特許文献５）には、インク受容層の少なくとも１層が平均二次粒子径５００ｎｍ以下の無機微粒子とケト基を有する樹脂バインダー、及びその架橋剤を含有することを特徴とするインクジェット用記録材料が記載されているが、表面光沢が高いため、このような要望には満足できるものではなかった。
【００１２】
一方、支持体の片側に２層以上のインク受容層を有するインクジェット記録材料の製造方法も種々提案されている。吸水性支持体上に１層のインク受容層を塗布・乾燥後に、更にもう１層インク受容層を塗布することは一般に広く知られている。しかしながら、非吸水性支持体上に空隙タイプのインク受容層を塗布・乾燥後に、更にもう１層インク受容層を塗布することは、後から塗布される第２、第３のインク受容層塗布液によって、空隙層に存在する空気が押し出されてしまい、最上層のインク受容層に泡として残存し塗布欠陥となってしまうことがあり困難であるため、重層同時塗布が行われていた。しかし、重層同時塗布では、塗布時に塗液同士が界面で混ざってしまうことがあった。高い印字濃度を得ながらマット調で落ち着いた深みのある画像を得るためには、支持体から最も遠い層に平均粒子径が数μｍの微粒子を含有する低光沢のインク受容層を設ける必要があったが、この低光沢のインク受容層の膜厚が薄すぎると塗液界面の混合により、光沢を十分下げることができない場合がある。この膜厚を厚くすると光沢を下げることはできるが、発色性が低下するだけでなく、塗層の脆弱性が増し塗層が剥がれやすくなってしまい、粉落ちの原因となってしまう。
【特許文献１】特開２００４−２３７７０４号公報
【特許文献２】特開２００４−２９９１６４号公報
【特許文献３】特開２００５−５３１３６号公報
【特許文献４】特開２００３−３３５０４３号公報
【特許文献５】特開２００５−１４５０４３号公報
【発明の開示】
【発明が解決しようとする課題】
【００１３】
本発明の課題はインクジェット記録材料の製造方法に関し、詳しくは塗層のはがれに起因する粉落ちがなく、印字濃度が高く、耐傷性に優れ、マット調で深みのある落ち着いた画像が得られる顔料インク用インクジェット記録材料の製造方法を提供することである。
【課題を解決するための手段】
【００１４】
本発明の上記目的は、以下のインクジェット記録材料によって達成された。
（１）非吸水性支持体上に少なくとも２層のインク受容層を有し、支持体から最も離れた位置に設けられる最上層のインク受容層（Ａ）が、平均粒子径１．５〜２．５μｍの湿式法シリカを主体に含有し、該最上層のインク受容層（Ａ）と支持体との間に設けられるインク受容層（Ｂ）が、５００ｎｍ以下の平均二次粒子径の無機微粒子を主体に含有するインクジェット記録材料の製造方法であって、支持体上に該インク受容層（Ｂ）を塗設するための塗布液を塗布後、少なくとも該塗布液が不動化した後に該インク受容層（Ａ）を塗設するための塗布液を、湿式法シリカを０．４〜１．５ｇ／ｍ2含有する塗布量で塗布することを特徴とする顔料インク用インクジェット記録材料の製造方法
（２）上記インク受容層（Ａ）に含有する湿式法シリカがゲル法シリカであることを特徴とする上記（１）に記載の顔料インク用インクジェット記録材料の製造方法
（３）上記インク受容層（Ａ）がシラノール基を有する水溶性バインダーを含有することを特徴とする（１）または（２）に記載の顔料インク用インクジェット記録材料の製造方法
（４）上記インク受容層（Ａ）がポリマー微粒子の水分散物を含有することを特徴とする（１）または（２）に記載の顔料インク用インクジェット記録材料の製造方法
（５）上記インク受容層（Ｂ）に主体に含有される５００ｎｍ以下の平均二次粒子径の無機微粒子が、気相法シリカ、湿式法シリカ及びアルミナまたはアルミナ水和物のうちから選ばれる少なくとも１種であることを特徴とする上記（１）〜（４）のいずれかに記載の顔料インク用インクジェット記録材料の製造方法
（６）上記インク受容層（Ｂ）が、一級アミノ基を分子内に２個以上有する化合物、及びケト基を有する樹脂バインダーを含有することを特徴とする上記（１）〜（５）のいずれかに記載の顔料インク用インクジェット記録材料の製造方法
【発明の効果】
【００１５】
本発明のインクジェット記録材料の製造方法によれば、塗層のはがれに起因する粉落ちがなく、印字濃度が高く、耐傷性に優れ、マット調で深みのある落ち着いた画像が得られる顔料インク用インクジェット記録材料が得られる。
【発明を実施するための最良の形態】
【００１６】
次に本発明の最上層のインク受容層（Ａ）と支持体との間に設けられるインク受容層である、インク受容層（Ｂ）について説明する。
本発明のインク受容層（Ｂ）に主体に用いられる無機微粒子は、平均二次粒子径が５００ｎｍ以下の無機微粒子である。ここで無機微粒子を主体に含有するとは、インク受容層（Ｂ）における全固形分に対して前記無機微粒子を５０質量％以上含有することであり、より好ましくは６０質量％以上であり、特に好ましくは６５質量％以上であり、上限は９５質量％程度である。本発明でいう平均二次粒子径は希釈分散液をレーザー回折／散乱式粒度分布測定装置で測定して得られる。本発明のインク受容層（Ｂ）に主体に用いられる無機微粒子は、合成非晶質シリカ、アルミナ、アルミナ水和物、炭酸カルシウム、炭酸マグネシウム等公知の各種無機微粒子が挙げられるが、合成非晶質シリカ、アルミナ、アルミナ水和物が好ましく用いられる。合成非晶質シリカには、気相法によるものと湿式法及びその他によるものがある。気相法シリカは乾式法とも呼ばれ、一般的には火炎加水分解法によって作られる。具体的には四塩化ケイ素を水素及び酸素と共に燃焼して作る方法が一般的に知られているが、四塩化ケイ素の代わりにメチルトリクロロシランやトリクロロシラン等のシラン類も、単独または四塩化ケイ素と混合した状態で使用することができる。気相法シリカは日本アエロジル株式会社からアエロジル、トクヤマ株式会社からＱＳタイプとして市販されており入手することができる。
【００１７】
本発明のインク受容層（Ｂ）に、用いられる気相法シリカの一次粒子の平均粒径は、５〜３０ｎｍが好ましく、さらに１５ｎｍ以下が好ましい。また、より好ましくは一次粒子の平均粒径が５〜１５ｎｍでかつＢＥＴ法による比表面積が２００ｍ2／ｇ以上のものを用いる。本発明で云うＢＥＴ法とは、気相吸着法による粉体の表面積測定法の一つであり、吸着等温線から１ｇの試料の持つ総表面積、即ち比表面積を求める方法である。通常吸着気体としては、窒素ガスが多く用いられ、吸着量を被吸着気体の圧、または容積の変化から測定する方法が最も多く用いられている。多分子吸着の等温線を表すのに最も著名なものは、Brunauer、Emmett、Tellerの式であってＢＥＴ式と呼ばれ表面積決定に広く用いられている。ＢＥＴ式に基づいて吸着量を求め、吸着分子１個が表面で占める面積を掛けて、表面積が得られる。ここで記載する平均一次粒子径とは、分散された粒子の電子顕微鏡観察により一定面積内に存在する１００個の粒子各々の投影面積に等しい円の直径を粒子の粒径として求められる。
【００１８】
湿式シリカは、さらに製造方法によって沈降法シリカ、ゲル法シリカに分類される。沈降法シリカは珪酸ソーダと硫酸をアルカリ条件で反応させて製造され、粒子成長したシリカ粒子が凝集・沈降し、その後濾過、水洗、乾燥、粉砕・分級の工程を経て製品化される。この方法で製造されたシリカ二次粒子は穏やかな凝集粒子となり、比較的粉砕しやすい粒子が得られる。沈降法シリカとしては、例えば東ソー・シリカ（株）からニップシールとして、（株）トクヤマからトクシール、ファインシールとして市販されている。ゲル法シリカは珪酸ソーダと硫酸を酸性条件下で反応させてケイ酸ゾルを生成する。ケイ酸ゾルは次第に重合し、一次粒子を形成し、更に三次元的に凝集体を形成し、ゲル化する。このシリカを気流粉砕等の一般的な方法で粉砕して微粉化する。すなわちゲル法では、酸性サイドで反応重合させ、ゲル状になるまで静置し、水洗して乾燥しゲル法シリカを得る。例えば、東ソー・シリカ（株）からニップジェルとして、水澤化学工業（株）からミズカシルとして市販されている。
【００１９】
インク受容層（Ｂ）に用いられる、気相法シリカ及び湿式法シリカは、カチオン性化合物の存在下で、該シリカの平均二次粒子径が５００ｎｍ以下、好ましくは１０〜３００ｎｍ、更に好ましくは２０〜２００ｎｍに分散したものが使用できる。分散方法としては、通常のプロペラ撹拌、タービン型撹拌、ホモミキサー型撹拌等で気相法シリカまたは湿式法シリカと分散媒を予備混合し、次にボールミル、ビーズミル、サンドグラインダー等のメディアミル、高圧ホモジナイザー、超高圧ホモジナイザー等の圧力式分散機、超音波分散機、及び薄膜旋回型分散機等を使用して分散を行うことが好ましい。
【００２０】
上記気相法シリカ及び湿式法シリカの分散に使用するカチオン性化合物としては、カチオン性ポリマーまたは水溶性金属化合物を使用できる。カチオン性ポリマーとしては、ポリエチレンイミン、ポリジアリルアミン、ポリアリルアミン、アルキルアミン重合物、特開昭５９−２０６９６号、特開昭５９−３３１７６号、特開昭５９−３３１７７号、特開昭５９−１５５０８８号、特開昭６０−１１３８９号、特開昭６０−４９９９０号、特開昭６０−８３８８２号、特開昭６０−１０９８９４号、特開昭６２−１９８４９３号、特開昭６３−４９４７８号、特開昭６３−１１５７８０号、特開昭６３−２８０６８１号、特開平１−４０３７１号、特開平６−２３４２６８号、特開平７−１２５４１１号、特開平１０−１９３７７６号公報等に記載された１〜３級アミノ基、４級アンモニウム塩基を有するポリマーが好ましく用いられる。特に、カチオン性ポリマーとしてジアリルアミン誘導体が好ましく用いられる。分散性及び分散液粘度の面で、これらのカチオンポリマーの分子量は、２，０００〜１０万程度が好ましく、特に２，０００〜３万程度が好ましい
【００２１】
水溶性金属化合物としては、例えば水溶性の多価金属塩が挙げられ、中でもアルミニウムもしくは周期律表４Ａ族金属（例えばジルコニウム、チタン）からなる化合物が好ましい。特に好ましくは水溶性アルミニウム化合物である。水溶性アルミニウム化合物としては、例えば無機塩としては塩化アルミニウムまたはその水和物、硫酸アルミニウムまたはその水和物、アンモニウムミョウバン等が知られている。更に、無機系の含アルミニウムカチオンポリマーである塩基性ポリ水酸化アルミニウム化合物が知られており、好ましく用いられる。
【００２２】
本発明に用いられる周期表４Ａ族元素を含む水溶性化合物としては、チタンまたはジルコニウムを含む水溶性化合物がより好ましい。チタンを含む水溶性化合物としては、塩化チタン、硫酸チタンが挙げられる。ジルコニウムを含む水溶性化合物としては、酢酸ジルコニウム、塩化ジルコニウム、オキシ塩化ジルコニウム、ヒドロキシ塩化ジルコニウム、硝酸ジルコニウム、塩基性炭酸ジルコニウム、水酸化ジルコニウム、乳酸ジルコニウム、炭酸ジルコニウム・アンモニウム、炭酸ジルコニウム・カリウム、硫酸ジルコニウム、フッ化ジルコニウム化合物等が挙げられる。本発明において、水溶性とは常温常圧下で水に１質量％以上溶解することを目安とする。
【００２３】
本発明のインク受容層（Ｂ）に使用するアルミナとしては、酸化アルミニウムのγ型結晶であるγ−アルミナが好ましく、中でもδグループ結晶が好ましい。γ−アルミナは一次粒子を１０ｎｍ程度まで小さくすることが可能であるが、通常は数千から数万ｎｍの二次粒子結晶を超音波や高圧ホモジナイザー、対向衝突型ジェット粉砕機等で平均二次粒子径を５００ｎｍ以下、好ましくは２０〜３００ｎｍ程度まで粉砕したものが使用できる。
【００２４】
本発明のインク受容層（Ｂ）に使用するアルミナ水和物はＡｌ2Ｏ3・ｎＨ2Ｏ（ｎ＝１〜３）の構成式で表される。アルミナ水和物はアルミニウムイソプロポキシド等のアルミニウムアルコキシドの加水分解、アルミニウム塩のアルカリによる中和、アルミン酸塩の加水分解等の公知の製造方法により得られる。本発明に使用されるアルミナ水和物の平均二次粒子径は５００ｎｍ以下、好ましくは２０〜３００ｎｍである。
【００２５】
本発明のインク受容層（Ｂ）に用いられる前記のアルミナ及びアルミナ水和物は、酢酸、乳酸、ぎ酸、硝酸等の公知の分散剤によって分散された分散液の形態から使用される。
【００２６】
本発明のインク受容層（Ｂ）には上記した無機微粒子の中から２種以上の無機微粒子を併用することもできる。例えば、微粉砕した湿式法シリカと気相法シリカとの併用、微粉砕した湿式法シリカとアルミナ水和物との併用、気相法シリカとアルミナ水和物との併用、アルミナとアルミナ水和物との併用が挙げられる。この併用の場合の比率は、いずれの態様も、７：３〜３：７の範囲が好ましい。
【００２７】
本発明のインク受容層（Ｂ）には、結着剤として親水性バインダーを用いることが好ましい。本発明のインク受容層（Ｂ）の親水性バインダーとしては、公知の各種バインダー、例えばカゼイン、デンプン、メチルセルロース、ポリビニルアルコール、各種変性ポリビニルアルコール等を用いることができるが、透明性が高くインクのより高い浸透性が得られる親水性バインダーが好ましく用いられる。親水性バインダーの使用にあたっては、親水性バインダーがインクの初期の浸透時に膨潤して空隙を塞いでしまわないことが重要であり、この観点から比較的室温付近で膨潤性の低い親水性バインダーが好ましく用いられる。特に好ましい親水性バインダーは完全または部分ケン化のポリビニルアルコールまたはカチオン変性ポリビニルアルコールである。ポリビニルアルコールの中でも特に好ましいのは、ケン化度が８０％以上の部分又は完全ケン化したものである。平均重合度２００〜５０００のものが好ましい。その使用量は５００ｎｍ以下の平均二次粒子径を有する無機微粒子に対して５〜３０質量％である。
【００２８】
本発明におけるインク受容層（Ｂ）には、上記親水性バインダーとともに架橋剤（硬膜剤）を用いることができる。架橋剤の具体的な例としては、ホルムアルデヒド、グルタルアルデヒドの如きアルデヒド系化合物、ジアセチル、クロルペンタンジオンの如きケトン化合物、Ｎ，Ｎ′−ビス（２−クロロエチル尿素）、２−ヒドロキシ−４，６―ジクロロ−１，３，５−トリアジン、米国特許第３国特許第３，６３５，７１８号明細書記載の如き反応性のオレフィンを持つ化合物、米国特許第３，１０３，４３７号明細書記載の如きイソシアナート類、米国特許第３，０１７，２８０号、同２，９８３，６１１号明細書記載の如きハロゲンカルボキシアルデヒド類、ジヒドロキシオキサンの如きジオキサン誘導体、クロムミョウバン、硫酸ジルコニウム、ほう酸、ほう酸塩、ほう砂の如き無機架橋剤等があり、これらを１種または２種以上組み合わせて用いることができる。本発明においては特にほう酸、ほう砂またはほう酸塩を用いることが好ましい。本発明で使用されるほう酸は、オルトほう酸、メタほう酸、次ほう酸等が、ほう酸塩としてはそれらのナトリウム塩、カリウム塩、アンモニウム塩等が挙げられる。その使用量はポリビニルアルコールに対しては０．０２〜５０質量％であり、特に０．５〜３５質量％が好ましい。
【００２９】
本発明ではインク受容層（Ｂ）に親水性インダーとしてケト基を有する樹脂バインダーを用い、一級アミノ基を分子内に２個以上含有する化合物を含有することが好ましい。ケト基を有する樹脂バインダーはケト基を有するモノマーと他のモノマーを共重合する方法等によって合成することができる。ケト基を有するモノマーの具体例としては、アクロレイン、ダイアセトンアクリルアミド、ダイアセトンメタクリレート、アセトアセトキシエチルメタクレート、４−ビニルアセトアセトアニリド、アセトアセチルアリルアミド等が挙げられる。また、ポリマー反応でケト基を導入してもよく、例えばヒドロキシ基とジケテンとの反応等によってアセトアセチル基を導入することができる。ケト基を有する樹脂バインダーの具体例としては、アセトアセチル変性ポリビニルアルコール、アセトアセチル変性セルロース誘導体、アセトアセチル変性澱粉、ジアセトンアクリルアミド変性ポリビニルアルコール、特開平１０−１５７２８３号公報に記載の樹脂バインダー等が挙げられる。本発明では、特にケト基を有する変性ポリビニルアルコールが好ましい。ケト基を有する変性ポリビニルアルコールとしては、アセトアセチル変性ポリビニルアルコール、ジアセトンアクリルアミド変性ポリビニルアルコール等が挙げられる。
【００３０】
アセトアセチル変性ポリビニルアルコールは、ポリビニルアルコールとジケテンの反応等の公知の方法によって製造することができる。アセトアセチル化度は０．１〜２０モル％が好ましく、更に１〜１５モル％が好ましい。ケン化度は８０モル％以上が好ましく、更に８５モル％以上が好ましい。重合度としては、５００〜５０００のものが好ましく、特に１０００〜４５００のものが好ましい。
【００３１】
ジアセトンアクリルアミド変性ポリビニルアルコールは、ジアセトンアクリルアミド−酢酸ビニル共重合体をケン化する等公知の方法によって製造することができる。ジアセトンアクリルアミド単位の含有量としては、０．１〜１５モル％の範囲が好ましく、更に０．５〜１０モル％の範囲が好ましい。ケン化度としては８５モル％以上、重合度としては５００〜５０００のものが好ましい。
【００３２】
本発明のインク受容層（Ｂ）ではケト基を有する樹脂バインダーに加えて、更に他の公知の樹脂バインダーを併用してもよい。例えば、カルボキシメチルセルロース、ヒドロキシプロピルセルロース等のセルロース誘導体、澱粉や各種変性澱粉、ゼラチンや各種変性ゼラチン、キトサン、カラギーナン、カゼイン、大豆蛋白、ポリビニルアルコールや各種変性ポリビニルアルコール、ポリビニルピロリドン、ポリアクリルアミド等を必要に応じて併用することができる。更にバインダー樹脂として各種ラテックスを併用してもよい。
【００３３】
この際発色性の点で、ケト基を有する樹脂バインダーと相溶性の高い樹脂バインダーを併用することが好ましい。相溶性の低いものを併用するとインク受容層（Ｂ）の透明性が低下してしまい、結果として発色性が低下する。ケト基を有する変性ポリビニルアルコールを使用する場合、完全または部分ケン化ポリビニルアルコール、またはカチオン変性ポリビニルアルコールが好ましく併用できる。特に、ケン化度が８０％以上で、平均重合度２００〜５０００のものが好ましく使用できる。
【００３４】
カチオン変性ポリビニルアルコールとしては、例えば特開昭６１−１０４８３号公報に記載されているような、第１〜３級アミノ基や第４級アンモニウム基をポリビニルアルコールの主鎖あるいは側鎖中に有するポリビニルアルコールである。
【００３５】
本発明のインク受容層（Ｂ）のケト基を有する樹脂バインダーと併用する樹脂バインダーの使用量は、ケト基を有する樹脂バインダーと後述する一級アミノ基を分子内に２個以上有する化合物による作用が得られる範囲であれば特に限定されるものではない。
【００３６】
本発明のインク受容層（Ｂ）のケト基を有する樹脂バインダーの総含有量は、少ないほどインク受容層中の空隙容積が大きくなりインク吸収性が高くなる面で好ましいが、少なすぎるとインク受容層が脆弱となりひび割れ等の表面欠陥が多くなったり、光沢が低下するため、無機微粒子に対して５〜４０質量％の範囲が好ましく、特に５〜３０質量％が好ましい。
【００３７】
次に本発明のインク受容層（Ｂ）にケト基を有する樹脂バインダーとともに用いられる一級アミノ基を分子内に２個以上含有する化合物について説明する。本発明の一級アミノ基とは、脂肪族基、芳香族基、ヘテロ環基の炭素原子に結合した一級アミノ基、及び窒素原子に結合した一級アミノ基（すなわちヒドラジンの末端アミノ基）である。混合後の増粘効果の点で、ヒドラジン型のアミノ基が好ましく、特にヒドラジド、セミカルバジド、又はカルボヒドラジド構造であるものが好ましい。炭素原子に結合した一級アミノ基を２個以上有する化合物の具体例としては、エチレンジアミン、ジエチレントリアミン、トリエチレンジアミン、メタキシレンジアミン、ノルボルナンジアミン、１，３−ビスアミノメチルシクロヘキサン等が挙げられ、ヒドラジン型のアミノ基を２個以上有する化合物の具体例としては、ヒドラジン及びその塩、カルボヒドラジド、こはく酸ジヒドラジド、アジピン酸ジヒドラジド、くえん酸トリヒドラジド、セバチン酸ジヒドラジド、イソフタル酸ジヒドラジド等のポリカルボン酸ヒドラジド類、４，４′−エチレンジセミカルバジド、４，４′−ヘキサメチレンジセミカルバジド等のポリイソシアネートとヒドラジンの反応物、ポリアクリル酸ヒドラジド等のポリマー型ヒドラジド等が挙げられる。特に、水溶性及び反応性の点で、こはく酸ジヒドラジド、アジピン酸ジヒドラジドが好ましい。
【００３８】
本発明のインク受容層（Ｂ）に用いられる一級アミノ基を分子内に２個以上含有する化合物の含有量について特に制限はないが、生産性及び得られるインク受容層の特性の面で、ケト基を有する樹脂バインダーに対して、０．１〜５０質量％、更に１〜２０質量％の範囲が好ましい。
【００３９】
本発明のインク受容層（Ｂ）にケト基を有する樹脂バインダー及び一級アミノ基を分子内に２個以上含有する化合物が用いられる場合にも、上記のごとく他の公知の硬膜剤を併用してもよい。併用される硬膜剤としては、ほう酸、ほう酸塩、ほう砂から選ばれる少なくとも１つ以上の化合物であることが好ましい。
【００４０】
本発明において、インク受容層（Ｂ）にケト基を有する樹脂バインダー及び一級アミノ基を分子内に２個以上含有する化合物が用いられる場合、該ケト基を有する樹脂バインダーを架橋させるために、該ケト基を有する樹脂バインダーと一級アミノ基を分子内に２個以上含有する化合物とを反応させた後に乾燥させる必要がある。しかしながら同一塗布液中に含まれていると、これら２つの化合物の高い反応性のため塗液製造工程中に塗液がゲル化してしまう場合がある。従って、生産性の観点から、これら２つの化合物は同一塗布液に含まれないことが好ましい。よってこれら２つの化合物を別々の塗液にそれぞれ含有させ、塗布液同士を接触させて一級アミノ基を分子内に２個以上含有する化合物を、ケト基を有する樹脂バインダーを含有する塗布液中に拡散させて、これら２つの化合物のいずれをも含むインク受容層Ｂ塗布液を得ることが好ましい。上記一級アミノ基を分子内に２個以上含有する化合物を含有する塗布液（架橋剤塗布液）を塗布するタイミングは、上記ケト基を有する樹脂バインダーを含有する塗布液（バインダー塗布液）を塗布する前から該塗布液の乾燥がドライヤー内で始まるまでの間である必要がある。該バインダー塗布液の乾燥がドライヤーで始まるまでに、上記一級アミノ基を分子内に２個以上含有する化合物がケト基を有する樹脂バインダーと架橋反応を起こしていないと、バインダー塗布液の粘度が上昇せずドライヤー内の風で塗布面を乱されてしまい良好な塗布面を得られない。
【００４１】
上記架橋剤塗布液を塗布する方法としては、該架橋剤塗布液とバインダー塗布液とを同時に重層塗布する方法や、架橋剤塗布液を支持体上に塗布・乾燥後バインダー塗布液を塗布する方法、架橋剤塗布液を支持体上に塗布し乾燥させずにバインダー塗布液を塗布する方法、バインダー塗布液を塗布後、乾燥させるまでに架橋剤塗布液を塗布する方法などがある。
【００４２】
本発明のインク受容層（Ｂ）の乾燥塗布量としては、インク吸収性、インク受容層の強度、及び生産性の面で、無機微粒子の固形分として８〜４０ｇ／ｍ2の範囲、特に１０〜３０ｇ／ｍ2の範囲が好ましい。
【００４３】
本発明におけるインク受容層（Ｂ）の塗布方法は、公知の塗布方法を用いることができる。例えば、スライドビード方式、カーテン方式、エクストルージョン方式、エアナイフ方式、ロールコーティング方式、ロッドバーコーティング方式等がある。
【００４４】
次に最上層のインク受容層（Ａ）について説明する。
本発明の最上層のインク受容層（Ａ）には平均粒子径１．５〜２．５μｍの湿式法シリカを含有する。平均粒子径が１．５μｍ未満または２．５μｍを越えると顔料インクで印字したときの濃度が低下する。本発明における湿式法シリカの吸油量は２００〜３５０ｍｌ／１００ｇの範囲が好ましい。吸油量は、ＪＩＳ  Ｋ−５１０１の記載に基づき測定される。湿式シリカとしては、前述のように沈降法シリカとゲル法シリカに分類されるが、本発明においては特にゲル法シリカが好ましい。本発明で用いる平均粒子径は、市販の粒度分布測定装置、例えば、（株）堀場製作所社製のＬＡ―９２０、ベックマン・コールター（株）社製のＬＳ２３０等の粒度分布測定装置により測定可能である。
【００４５】
本発明の最上層のインク受容層（Ａ）で用いられる上記湿式法シリカとしては、粉砕分散して微粒子化した物や粉砕を粗くした粒状の物を使用することができる。微粒化した粉体としては水澤化学工業（株）からミズカシル、東ソー・シリカ（株）からニップジェルとして市販され入手することができる。また、粉砕を粗くした粒状の物としては、一般的にシリカゲルとも表現されており、乾燥剤やクロマトグラフィー充填剤等に利用されている。これらの粒状の物としては豊田化工（株）からＱＰタイプ、富士シリシア化学（株）から富士シリカゲルとして市販され入手することができる。
【００４６】
また、上記湿式法シリカをさらに微粉砕して使用することもできる。粉砕方法としては、水性媒体中に分散したシリカを機械的に粉砕する湿式分散法が好ましく使用できる。湿式分散機としては、ボールミル、ビーズミル、サンドグラインダー等のメディアミル、高圧ホモジナイザー、超高圧ホモジナイザー等の圧力式分散機、超音波分散機、及び薄膜施回型分散機等を使用することもできる。
【００４７】
本発明の最上層のインク受容層（Ａ）には平均粒子径が１．５〜２．５μｍの湿式法シリカが主体に含有される。ここで主体に含有されるとは、最上層のインク受容層（Ａ）における全固形分に対して５０質量％以上含有することを表し、より好ましくは５５質量％以上であり、特に好ましくは６０質量％以上であり、上限は９０質量％程度である。
【００４８】
本発明の最上層のインク受容層（Ａ）に用いられる平均粒子径が１．５〜２．５μｍの湿式法シリカの塗布量は、０．４〜１．５ｇ／ｍ2である。０．４ｇ／ｍ2未満では、マット調の光沢感を得ることが困難であり、１．５ｇ／ｍ2を超えると粉落ちが発生しやすくなる。
【００４９】
本発明の最上層のインク受容層（Ａ）に用いられる平均粒子径が１．５〜２．５μｍの湿式法シリカの塗布方法について説明する。
一般に多層構成の塗布物を作製するためにスライドビード方式やカーテン方式等により重層同時塗布を行うことは広く知られている。この方法によれば支持体上に複数の層を同時に塗布できることにより生産効率が向上することと、均一でムラのない塗布面を得ることができる。その一方で、塗布液同士が接触するため塗布液間の界面で表面張力のバランスの不適合から無塗布の塗布欠陥（ハジキ）や界面での塗布液同士の混ざりが生じてしまうおそれがあり、塗布液の粘度、表面張力等の物性の調整は非常に重要である。
【００５０】
また、単位面積あたりの塗布量の少ない塗布液を上記重層同時塗布を行う際には界面での混ざりの影響は顕著になる場合がある。つまり、本発明において必要な塗布量である０．４〜１．５ｇ／ｍ2を塗布しようとした場合には上記塗布液同士の界面での混ざりの影響を受けやすくなる。本発明におけるインク受容層（Ａ）の塗布液とインク受容層（Ｂ）の塗布液とが界面で混ざった場合には、光沢が高くなり目的としているマット調の風合いが得られない場合がある。また、コロイダルシリカのような、塗液中で安定に分散されており、長期間の無攪拌での保存でも沈降が生じない無機微粒子をインク受容層（Ａ）に使用している場合とは異なり、本発明のように平均粒子径が１．５〜２．５μｍの湿式法シリカをインク受容層（Ａ）を使用している場合にはこの界面での混ざりはより起こりやすい。これは、前記２つのインク受容層が塗布・乾燥中に、上部に位置しているインク受容層（Ａ）のシリカ粒子が下部に位置しているインク受容層（Ｂ）に沈降していくことによってより起こりやすくなっているのではないかと推測している。
【００５１】
従って、本発明においてインク受容層（Ａ）を塗布する際には、重層同時塗布は好ましくない。
【００５２】
一方、多層構成の塗布物を作製するために各層を一層ずつ塗布する、いわゆる逐次塗布も一般に広く知られている。この方法によれば、上記界面での塗液の混ざりは認められず、あるいは極めてわずかであり、種々の塗布液を塗り重ねることが可能である。本発明のインク受容層（Ａ）をインク受容層（Ｂ）との界面で混ざることなく塗布するには、逐次塗布方式を用い、更に塗設されたインク受容層（Ｂ）塗布液が次に塗布されるインク受容層（Ａ）塗布液と混ざらない程度にまで不動化せしめた後にインク受容層（Ａ）塗布液が塗布される必要がある。
【００５３】
次に上記不動化について具体的に説明する。異なる塗布液同士が接触した際に一方の塗布液の粘度が２０００ｍＰａ・ｓ以上、好ましくは３０００ｍＰａ・ｓ以上であると塗布した際の上記塗布液同士の混ざりは生じにくくなる。該インク受容層（Ｂ）塗布液の粘度を２０００ｍＰａ・ｓ以上に上昇させる方法としては、（１）インク受容層（Ｂ）塗布液をある程度乾燥させて該塗布液中の水をはじめとする溶媒成分を減少させ粘度を上昇させる方法、（２）支持体に該塗布液中の水をはじめとする溶媒成分吸収させる方法、（３）インク受容層（Ｂ）の親水性バインダーに架橋性のポリマーを使用し、該架橋性ポリマーの架橋剤と共存させた状態で架橋反応を起こさせて塗布液の粘度を上昇させる方法、などが挙げられる。これらの方法のうちの２つ以上を組み合わせて塗布液の粘度を上昇させてもよい。
【００５４】
上記（１）〜（３）の増粘の方法について詳しく説明する。（１）の方法については、支持体上に塗布された塗布液の粘度を測定することは極めて困難であるが、揮発した塗布液中の溶媒成分量からある程度正確に計算できる。（２）の方法については、吸水性支持体が塗布液が塗布された直後から塗布液中の水をはじめとする溶媒成分吸収することを利用するもので、非吸水性支持体では使用できない。（３）の方法については、インク受容層（Ｂ）の塗布後に塗布紙の温度を冷却させて水素結合を主体とする架橋反応を起こさせて粘度を上昇せしめる方法や、共有結合を主体とする架橋反応により粘度を上昇せしめる方法などがある。あらかじめ２０００ｍＰａ・ｓ以上の粘度を有するインク受容層（Ｂ）塗布液を塗布する方法も考えられるが、本発明のごとき微細な無機微粒子を多く含有している塗布液では塗布液の粘度調整が困難であったり均一な塗布面を得ることが困難であり好ましくない。
【００５５】
本発明におけるインク受容層（Ａ）の塗布においては、該インク受容層（Ａ）塗布液の塗布量を計量する位置が重要である。一般的に塗布を行う場合には、後計量方式と前計量方式との二つの塗布量の計量方式がある。後計量方式とは、あらかじめ目的塗布量よりも多く塗布した後に何らかの方法で余剰塗布量を除去する方式であり、具体的にはエアーナイフ、ドクターブレード、ワイヤーロッドなどの塗布設備が挙げられる。一方、前計量方式とは、目的塗布量をあらかじめ計量し支持体上に塗布する方式であり、塗布装置から支持体上に塗布された時点で目的塗布量となっているため、余剰分を除去する必要はない。前計量方式の塗布設備としては、スライドビード方式、カーテン方式、エクストルージョン方式、グラビア方式、ロールコーティング方式、スロットコーター方式等が挙げられる。
【００５６】
本発明のインク受容層（Ａ）は塗布量制御の観点から、上記のうち前計量方式によって塗布されることが好ましい。
【００５７】
本発明において好ましく使用される上記前計量方式の塗布設備を大別すると、接触型と非接触型に分けることができる。接触型には、グラビア方式やロールコーティング方式などがあり、非接触型には、スライドビード方式、カーテン方式、スロットコーター方式などがある。本発明では、インク受容層（Ａ）が塗布されるタイミングが、インク受容層（Ｂ）が実質上乾燥終了後である場合には、上記接触型及び非接触型のいずれの塗布設備も使用することができる。一方、該インク受容層（Ａ）が塗布されるタイミングが、インク受容層（Ｂ）が実質上乾燥終了する前である場合には、インク受容層（Ｂ）の表面に乱れが生じる場合があるため、上記非接触型が好ましい。
【００５８】
一般に、塗布液の乾燥工程のうち恒率乾燥域は、塗層中の自由水（もしくは溶剤）をその蒸発潜熱で蒸発させていく工程であり、塗布紙の表面温度はほぼ一定である。インク受容層の空隙構造などはこの工程でほぼ形成される。減率乾燥域は、塗層中の無機顔料や親水性バインダーなどと相互作用を持っている水や溶剤が蒸発する工程で、蒸発潜熱以外にそれら相互作用を解きほぐすためのエネルギーが必要となる。この領域では塗布紙の表面温度は徐々に上昇し始める。従って、本発明において実質上乾燥終了するとは、塗層中の自由水や溶剤及び塗層中の無機顔料や親水性バインダーなどと相互作用を持っている水や溶剤が蒸発し終わることであり、塗布紙の表面温度とドライヤー内の温度とが一致するところであると考えられる。恒率乾燥域では、塗層中にまだ自由水が残存しており、その上に更に塗布液を塗布するなどの衝撃が加わると塗層表面に乱れが生じる可能性がある。一方乾燥終了点以降では、実際に塗層表面に塗布設備等が接触しても塗布設備に塗層中の溶媒成分や顔料成分が転写したり、塗布設備によって塗層表面が乱されたりしない。本発明では、均一な塗布面を得るという塗布性の観点から、インク受容層（Ａ）が塗布されるタイミングは、インク受容層（Ｂ）塗布液が不動化した後である必要があり、減率乾燥領域を終えて恒率乾燥領域以降であることが好ましく、インク受容層（Ｂ）塗布液が実質上乾燥終了後であることがより好ましい。
【００５９】
本発明のインク受容層（Ａ）には、各種ポリマー微粒子の水分散物等もしくは上記インク受容層（Ｂ）に使用することのできる公知の親水性バインダーを使用することができる。また、該公知の親水性バインダーとともに、それらの架橋剤をあわせて使用することができる。
【００６０】
一方で、一般に非吸水性支持体上に多孔質なインク受容層を塗布・乾燥し、ついで無機微粒子とそのバインダーを塗布する際には、泡や粉落ちが発生する場合がある。
【００６１】
多孔質なインク受容層中の空隙には空気が存在しており、その上に塗布液を塗布した際には、該空隙中の空気が該塗布液の溶媒に置換される。支持体が吸水性支持体である場合には、該空隙中の空気は支持体中に容易に移動するため泡の問題は生じないが、非吸水性支持体上に塗布した際には、該空隙中の空気が移動する場所は新たに塗布された塗布液中しかなく、結果として泡を発生させる場合がある。
【００６２】
また、上記のように新たに塗布された塗布液中の溶媒が、あらかじめ塗布されているインク受容層中に移動する際に塗布された塗布液中のバインダーを伴って移動する場合があり、その場合には塗布された塗布液中のバインダー量が減少してしまうため、新たに塗布された塗層が脆弱になり粉落ちが発生してしまう可能性がある。
【００６３】
また上記のような粉落ちの発生なく塗布を行うためには、（１）インク受容層（Ｂ）が支持体上に塗布されて不動化したのちに、多孔質が形成されるまでにインク受容層（Ａ）が塗布される、もしくは（２）インク受容層（Ａ）中のバインダーをインク受容層（Ｂ）中に吸収されにくくする、必要がある。上記（２）の場合には、インク受容層（Ｂ）中のバインダーをインク受容層（Ａ）塗布前に架橋させておくか、インク受容層（Ａ）に上記のごときポリマー微粒子の水分散物もしくはシラノール基を有する水溶性バインダー等を使用することが挙げられる。バインダーの架橋には、上記のごときバインダーと架橋剤とを適宜組み合わせて使用することができるが、バインダーとしてポリビニルアルコールもしくは変性ポリビニルアルコール、架橋剤としてほう酸、ほう酸塩、ほう砂から選ばれる少なくとも１つ以上の化合物であることが好ましい。ポリマー微粒子の水分散物はその物理的な粒子径からインク受容層（Ｂ）中の多孔質への吸収が起こりにくくインク受容層（Ａ）中にとどまるためより好ましく用いられる。また、シラノール基を有する水溶性バインダーはインク受容層（Ａ）中のシリカ微粒子との反応・結着するためにインク受容層（Ｂ）中の多孔質への吸収が起こりにくくインク受容層（Ａ）中にとどまるため、同様により好ましく用いられる。
【００６４】
前記インク受容層（Ａ）の均一な塗布面を得ることと上記粉落ちの防止を両立させるためには、インク受容層（Ｂ）を塗布・乾燥終了後に、ポリマー微粒子の水分散物もしくはシラノール基を有する水溶性バインダーをバインダーとして含有するインク受容層（Ａ）を塗布することが特に好ましい。
【００６５】
本発明のインク受容層（Ａ）に用いることのできるポリマー微粒子の水分散物としては広範な合成ポリマー微粒子の水分散物を使用することができるが、好ましくはビニルモノマーを主原料としているビニル重合体エマルションである。
【００６６】
適当なビニルモノマーとしては、例えば、アクリル酸及びそのエステル化合物（アクリル酸メチル、アクリル酸エチル、アクリル酸プロピル、アクリル酸ブチル、アクリル酸ｔ−ブチル、アクリル酸アミル、アクリル酸ヘキシル、アクリル酸オクチル等）、α−置換アクリル酸及びそのエステル化合物（メタクリル酸、メタクリル酸メチル、メタクリル酸エチル、メタクリル酸プロピル、メタクリル酸ブチル、２−エチルヘキシルメタクリレート等）、アクリルアミド及びその置換物（ブチルアクリルアミド、ヘキシルアクリルアミド等）、ビニルエステル（酢酸ビニル等）、ハロゲン化ビニル（塩化ビニル等）、ハロゲン化ビニリデン（塩化ビニリデン）、ビニルエーテル（ビニルメチルエーテル、ビニルオクチルエーテル等）、スチレン、ジビニルベンゼン、エチレン、ブタジエン、アクリロニトリル等が挙げられる。また、必要な機能に応じて、共重合体やコア−シェル型のポリマー微粒子の水分散物を使用してもよく、少なくとも２つ以上のポリマー微粒子の水分散物を合わせて使用してもよい。
【００６７】
本発明のインク受容層（Ａ）に用いることのできる上記ポリマー微粒子の水分散物の最低造膜温度は、塗布・乾燥時に該ポリマー微粒子の水分散物が皮膜を形成する必要があるため低い方がよく、４０℃以下が好ましく、２５℃以下がより好ましい。該ポリマー微粒子の水分散物の粒子径には特に制限はないが、インク受容層（Ｂ）の多孔質中により入り込みにくくなるために、１００ｎｍ以上であることが好ましい。
【００６８】
本発明のインク受容層（Ａ）に用いることのできる上記ポリマー微粒子の水分散物の添加量は、インク吸収性や粉落ち防止の観点から、該インク受容層（Ａ）に含有されている平均二次粒子径１．５〜２．５μｍの湿式法シリカに対して１０〜８０質量％であることが好ましく、より好ましくは１５〜６５質量％である。
【００６９】
本発明のインク受容層（Ａ）では上記ポリマー微粒子の水分散物に加えて、更に他の公知の樹脂バインダーを併用してもよい。例えば、カルボキシメチルセルロース、ヒドロキシプロピルセルロース等のセルロース誘導体、澱粉や各種変性澱粉、ゼラチンや各種変性ゼラチン、キトサン、カラギーナン、カゼイン、大豆蛋白、ポリビニルアルコールや各種変性ポリビニルアルコール、ポリビニルピロリドン、ポリアクリルアミド等を必要に応じて併用することができる。
【００７０】
本発明のインク受容層（Ａ）に用いることのできるシラノール基を有する水溶性バインダーとしては、例えばシラノール変性ポリビニルアルコールが挙げられる。該シラノール変性ポリビニルアルコールとは、ポリビニルアルコールにシラノール基を修飾したもので、該シラノール基が該インク受容層（Ａ）に含有されている平均二次粒子径１．５〜２．５μｍの湿式法シリカと結着して該インク受容層（Ａ）に高収率でとどまることができる。該シラノール変性ポリビニルアルコールは（株）クラレからＲポリマーとして市販されている。
【００７１】
本発明のインク受容層（Ａ）に用いることのできる上記シラノール変性ポリビニルアルコールの添加量は、インク吸収性や粉落ち防止の観点から、該インク受容層（Ａ）に含有されている平均二次粒子径１．５〜２．５μｍの湿式法シリカに対して１０〜７０質量％であることが好ましく、より好ましくは１５〜６５質量％である。
【００７２】
本発明のインク受容層（Ａ）に用いることのできる上記シラノール変性ポリビニルアルコールとともにその架橋剤を使用することが好ましい。本発明においては特にほう酸、ほう砂またはほう酸塩を用いることが好ましい。
【００７３】
本発明のインク受容層（Ａ）では上記シラノール変性ポリビニルアルコールに加えて、更に他の公知の樹脂バインダーを併用してもよい。例えば、カルボキシメチルセルロース、ヒドロキシプロピルセルロース等のセルロース誘導体、澱粉や各種変性澱粉、ゼラチンや各種変性ゼラチン、キトサン、カラギーナン、カゼイン、大豆蛋白、ポリビニルアルコールや各種変性ポリビニルアルコール、ポリビニルピロリドン、ポリアクリルアミド等を必要に応じて併用することができる。更にバインダー樹脂として上記のごとき各種ラテックスを併用してもよい。
【００７４】
本発明において、インクジェット用記録材料には、上記インク受容層（Ａ）及び（Ｂ）に加え、更に他の構成のインク吸収層等の他の機能を有する層を設けてもよい。
【００７５】
本発明では、発色性改良目的等で各インク受容層に更にカチオン性化合物を含有することができる。カチオン性化合物の例としては、シリカの分散の説明で挙げたカチオン性ポリマー、及び水溶性金属化合物が挙げられる。また、水溶性金属化合物の例としてカルシウム、バリウム、マンガン、銅、コバルト、ニッケル、鉄、亜鉛、クロム、マグネシウム、タングステン、モリブデンから選ばれる金属の水溶性塩が挙げられる。具体的には例えば、酢酸カルシウム、塩化カルシウム、ギ酸カルシウム、硫酸カルシウム、酢酸バリウム、硫酸バリウム、リン酸バリウム、塩化マンガン、酢酸マンガン、ギ酸マンガンニ水和物、硫酸マンガンアンモニウム六水和物、塩化第二銅、塩化アンモニウム銅（II）ニ水和物、硫酸銅、塩化コバルト、チオシアン酸コバルト、硫酸コバルト、硫酸ニッケル六水和物、塩化ニッケル六水和物、酢酸ニッケル四水和物、硫酸ニッケルアンモニウム六水和物、アミド硫酸ニッケル四水和物、臭化第一鉄、塩化第一鉄、塩化第二鉄、硫酸第一鉄、硫酸第二鉄、臭化亜鉛、塩化亜鉛、硝酸亜鉛六水和物、硫酸亜鉛、ｐ−フェノールスルホン酸亜鉛、酢酸クロム、硫酸クロム、硫酸マグネシウム、塩化マグネシウム六水和物、クエン酸マグネシウム九水和物、りんタングステン酸ナトリウム、クエン酸ナトリウムタングステン、１２タングストりん酸ｎ水和物、１２タングストけい酸２６水和物、塩化モリブデン、１２モリブドりん酸n水和物等が挙げられる。中でも分子量５，０００〜１０万程度のカチオン性ポリマー及びアルミニウムもしくは周期律表４Ａ族金属（例えばジルコニウム、チタン）からなる化合物が好ましく、特にアルミニウム化合物を含有することが好ましい。カチオン性化合物は一種類を使用しても、複数の化合物を併用してもよい。
【００７６】
本発明において各層のインク受容層には更に、界面活性剤、着色染料、着色顔料、インク色剤の定着剤、紫外線吸収剤、酸化防止剤、顔料の分散剤、消泡剤、レベリング剤、防腐剤、蛍光増白剤、粘度安定剤、ｐＨ調節剤などの公知の各種添加剤を添加することもできる。
【００７７】
本発明に用いられる支持体はポリエチレンテレフタレートやポリエチレンナフタレートのようなポリエステル樹脂、ジアセテート樹脂、トリアセテート樹脂、ニトロセルロース、セルロースアセテートのようなセルロースエステル樹脂、ポリオレフィン樹脂、アクリル樹脂、ポリカーボネート樹脂、ポリ塩化ビニル、ポリイミド樹脂、ポリスルホン、ポリフェニレンオキサイド、セロハン、セルロイド等のプラスチック樹脂フィルム、ポリオレフィン樹脂被覆紙等の非吸水性支持体等が用いられる。非吸水性支持体の中でも特に原紙の少なくとも一方の面をポリオレフィン樹脂で被覆したポリオレフィン樹脂被覆紙が好ましく用いられる。原紙を構成するパルプとしては天然パルプ、再生パルプ、合成パルプ等を１種もしくは２種以上混合して用いられる。この原紙には一般に製紙で用いられているサイズ剤、紙力増強剤、填料、帯電防止剤、蛍光増白剤、染料等の添加剤を配合してもよい。もしくは、表面サイズ剤、表面紙力剤、蛍光増白剤、帯電防止剤、染料、アンカー剤等が表面塗布されていてもよい。
【００７８】
また、原紙の厚みに関しては特に制限はないが、紙を抄造中または抄造後カレンダー等にて圧力を印加して圧縮するなどした表面平滑性の良いものが好ましく、その坪量は３０〜２５０ｇ／ｍ2が好ましい。ただし、原紙の密度は剛直性のためには１．１０ｇ／ｃｍ3以下、好ましくは０．６〜１．０５ｇ／ｃｍ3である。密度が小さすぎると樹脂被覆を行っても均一な表面平滑性が得られにくい。
【００７９】
ポリオレフィン樹脂としては、低密度ポリエチレン、高密度ポリエチレン、ポリプロピレン、ポリブテン、ポリペンテンなどのオレフィンのホモポリマーまたはエチレン−プロピレン共重合体などのオレフィンの２つ以上からなる共重合体及びこれらの混合物であり、各種の密度、溶融粘度指数（メルトインデックス）のものを単独にあるいはそれらを混合して使用できる。
【００８０】
また、ポリオレフィン樹脂中には、酸化チタン、酸化亜鉛、タルク、炭酸カルシウムなどの白色顔料、ステアリン酸アミド、アラキジン酸アミドなどの脂肪酸アミド、ステアリン酸亜鉛、ステアリン酸カルシウム、ステアリン酸アルミニウム、ステアリン酸マグネシウムなどの脂肪酸金属塩、ヒンダードフェノール誘導体などの酸化防止剤、コバルトブルー、群青、セシリアンブルー、フタロシアニンブルーなどのブルーの顔料や染料、コバルトバイオレット、ファストバイオレット、マンガン紫などのマゼンタの顔料や染料、蛍光増白剤、紫外線吸収剤などの各種の添加剤を適宜組み合わせて加えるのが好ましい。
【００８１】
本発明において用いられる支持体は、ポリオレフィン樹脂の場合は、走行する原紙上に加熱溶融した樹脂を流延する、いわゆる押出コーティング法により製造され、その表面または両面が樹脂により被覆される。また、樹脂を原紙に被覆する前に、原紙にコロナ放電処理、火炎処理などの活性化処理を施すことが好ましい。ポリオレフィン樹脂被覆紙のインク受容層が塗布される面（おもて面）は、その用途に応じて光沢面、マット面などに加工される。裏面に樹脂を被覆する必要はないが、カール防止の点から樹脂被覆したほうが好ましい。裏面は通常無光沢面であり、表面あるいは必要に応じて表裏両面にもコロナ放電処理、火炎処理などの活性処理を施すことができる。また、ポリオレフィン樹脂被覆紙の厚みとしては特に制限はないが、一般に片面５〜５０μｍの厚みに表面または表裏両面にコーティングされる。
【００８２】
支持体上に本発明のインク受容層の塗布液を塗布する場合、塗布に先立って、好ましくはコロナ放電処理、火炎処理、紫外線照射処理、プラズマ処理等が行われる。
【００８３】
本発明は、支持体のインク受容層を設ける面上に天然高分子化合物や合成樹脂を主体とする下引き層を設けるのが好ましい。
【００８４】
支持体上に設けられる下引き層はゼラチン、カゼイン等の天然高分子化合物や合成樹脂を主体とする。係る合成樹脂としては、アクリル樹脂、ポリエステル樹脂、塩化ビニリデン、塩化ビニル樹脂、酢酸ビニル樹脂、ポリスチレン、ポリアミド樹脂、ポリウレタン樹脂等が挙げられる。また、前記の一級アミノ基を分子内に２個以上含有する化合物を含有することもできるが、それ以外の実施形態においても各種架橋剤（硬膜剤）を用いることが出来る。
【００８５】
上記下引き層は、支持体上に０．０１〜５μｍの膜厚（乾燥膜厚）で設けられる。好ましくは０．０５〜５μｍの範囲である。
【００８６】
本発明における支持体には帯電防止性、搬送性、カール調整などのために、各種のバックコート層を塗設することができる。バックコート層には無機帯電防止剤、有機帯電防止剤、樹脂バインダー、ラテックス、顔料、硬化剤、界面活性剤などを適宜組み合わせて含有せしめることができる。
【００８７】
本発明の記録材料に印字するのに使用する顔料インクとしては、水性顔料インクが好ましく、従来公知の有機及び無機顔料を分散剤、界面活性剤等各種助剤と共に水中に分散したものである。従来公知の有機及び無機顔料としては、例えばアゾレーキ、不溶性アゾ顔料、縮合アゾ顔料、キレートアゾ顔料等のアゾ顔料や、フタロシアニン顔料、ペリノン及びペリレン顔料、アントラキノン顔料、キナクリドン顔料、ジオキサンジン顔料、チオインジゴ顔料、イソインドリノン顔料、キノフタロン顔料等の多環式顔料や、塩基性染料型レーキ、酸性染料型レーキ等の染料レーキや、ニトロ顔料、ニトロソ顔料、アニリンブラック、昼光蛍光顔料等の有機顔料、コンタクト法、ファーネス法、サーマル法などの手法により製造されたカーボンブラック等の無機顔料が挙げられる。
【００８８】
好適なものとしては、黄色系顔料としては、ダイニチファーストイエローＧ（商品名、大日精化工業（株）製、C．I．ピグメントイエロー１）、ダイニチファーストイエローＧＲ（商品名、大日精化工業（株）製、Ｃ．Ｉ．ピグメントイエロー２）、ダイニチファーストイエロー１０Ｇ（商品名、大日精化工業（株）製、Ｃ．Ｉ．ピグメントイエロー３）、モノライトファーストイエロー５Ｇ（商品名、インペリアルケミカルインダストリーズ製、Ｃ．Ｉ．ピグメントイエロー４）、サンヨウファーストイエロー５Ｇ（商品名、山陽色素（株）製、Ｃ．Ｉ．ピグメントイエロー５）、ダイニチファーストイエロー３Ｇ（商品名、大日精化工業（株）製、Ｃ．Ｉ．ピグメントイエロー６）、サンヨウファーストイエローＲ（商品名、山陽色素（株）製、Ｃ．Ｉ．ピグメントイエロー１０）、サンヨウベンジジンイエローＢ（商品名、山陽色素（株）製、Ｃ．Ｉ．ピグメントイエロー１２）、山陽ライトファーストベンジジンイエローＲ（商品名、山陽色素（株）製、Ｃ．Ｉ．ピグメントイエロー１３）、スミトモイエローＧ（商品名、住友化学工業（株）製、Ｃ．Ｉ．ピグメントイエロー１４）、２６００ベンジジンイエロー（商品名、大日精化工業（株）製、ピグメントイエロー１５）、シミュラーファーストイエロー８ＧＲ（商品名、大日本インキ化学工業（株）製、Ｃ．Ｉ．ピグメントイエロー１７）、クロモフタールイエロー８ＧＮ（商品名、チバ・スペシャルティ・ケミカルズ（株）社製、Ｃ．Ｉ．ピグメントイエロー１２８）、クロモフタールイエロー６Ｇ（商品名、チバ・スペシャルティ・ケミカルズ（株）社製、Ｃ．Ｉ．ピグメントイエロー９４）、クロモフタールイエロー３Ｇ（商品名、チバ・スペシャルティ・ケミカルズ（株）社製、Ｃ．Ｉ．ピグメントイエロー９３）、クロモフタールイエローＧＲ（商品名、チバ・スペシャルティ・ケミカルズ（株）社製、Ｃ．Ｉ．ピグメントイエロー９５）、カヤセットイエローＥ−ＡＲ（商品名、日本化薬（株）製、Ｃ．Ｉ．ピグメントイエロー１４７）、クロモフタールイエロー２ＲＬＴＳ（商品名、チバ・スペシャルティ・ケミカルズ（株）社製、Ｃ．Ｉ．ピグメントイエロー１１０）、イルガジンイエロー２ＧＬＴＥ（商品名、チバ・スペシャルティ・ケミカルズ（株）社製、Ｃ．Ｉ．ピグメントイエロー１０９）、イルガジンイエロー２ＲＬＴ（商品名、チバ・スペシャルティ・ケミカルズ（株）社製、Ｃ．Ｉ．ピグメントイエロー１１０）、イルガジンイエローＲＲＬＴＮ（商品名、チバ・スペシャルティ・ケミカルズ（株）社製、Ｃ．Ｉ．ピグメントイエロー１１０）、イルガライトイエローＦ４Ｇ（商品名、チバ・スペシャルティ・ケミカルズ（株）社製、Ｃ．Ｉ．ピグメントイエロー１１１）、イルガライトイエローＢＲＭ（商品名、チバ・スペシャルティ・ケミカルズ（株）社製、Ｃ．Ｉ．ピグメントイエロー１４）、マイクロリースイエロー３Ｇ−ＷＡ（商品名、チバ・スペシャルティ・ケミカルズ（株）社製、Ｃ．Ｉ．ピグメントイエロー１３）、マイクロリースイエロー２Ｒ−ＷＡ（商品名、チバ・スペシャルティ・ケミカルズ（株）社製、Ｃ．Ｉ．ピグメントイエロー８３）。
【００８９】
赤色系顔料としては、サンヨウシグナルレッド（商品名、山陽色素（株）製、Ｃ．Ｉ．ピグメントレッド１）、ダイニチパーマネントレッド４Ｒ（商品名、大日精化工業（株）製、Ｃ．Ｉ．ピグメントレッド３）、ダイニチパーマネントレッドＲＸ（商品名、大日精化工業（株）製、Ｃ．Ｉ．ピグメントレッド４）、スミトモカーマインＢ（商品名、住友化学工業（株）製、Ｃ．Ｉ．ピグメントレッド５）、サンヨウファーストレッド（商品名、山陽色素（株）製、Ｃ．Ｉ．ピグメントレッド６）、サンヨウパーマネントレッドＧ−２０７（商品名、山陽色素（株）製、Ｃ．Ｉ．ピグメントレッド９）、ボルドーＦ−２Ｒ（商品名、大日精化工業（株）製、Ｃ．Ｉ．ピグメントレッド１２）、サンヨウファーストレッドＧＲ（商品名、山陽色素（株）製、Ｃ．Ｉ．ピグメントレッド２１）、スミトモスカーレットＦＳＨ（商品名、住友化学工業（株）製、Ｃ．Ｉ．ピグメントレッド２２）、サンヨウファーストレッド１０Ｂ（商品名、山陽色素（株）製、Ｃ．Ｉ．ピグメントレッド２３）、マイクロリースレッドＲＢＳ−ＷＡ（商品名、チバ・スペシャルティ・ケミカルズ（株）社製、Ｃ．Ｉ．ピグメントレッド２３）、ダイニチ＃９３０ファーストレッド（商品名、大日精化工業（株）製、Ｃ．Ｉ．ピグメントレッド３８）、９５０レッド（商品名、大日精化工業（株）製、Ｃ．Ｉ．ピグメントレッド４１）、ダイニチパーマネントレッド（商品名、大日精化工業（株）製、Ｃ．Ｉ．ピグメントレッド４８（カルシウムレイキ）  ）、サンヨウファーストレッド２Ｂ（商品名、山陽色素（株）製、Ｃ．Ｉ．ピグメントレッド４８（バリウムレイキ）  ）、サンヨウピグメントスカーレットＴＲ（商品名、山陽色素（株）製、Ｃ．Ｉ．ピグメントレッド４８（ストロンチウムレイキ）  ）、スミトモレッド２ＢＭ（商品名、住友化学工業（株）製、Ｃ．Ｉ．ピグメントレッド４８（マンガンレイキ）  ）、シミュラーレイキレッドＲ（商品名、大日本インキ化学工業（株）製、Ｃ．Ｉ．ピグメントレッド４９（バリウムレイキ）  ）、シミュラーレイキレッドＤ（商品名、大日本インキ化学工業（株）製、Ｃ．Ｉ．ピグメントレッド５０）、シミュラーレイキレッドＣ（商品名、大日本インキ化学工業（株）製、Ｃ．Ｉ．ピグメントレッド５３（バリウムレイキ）  ）、スミトーンレッド６Ｆ（商品名、住友化学工業（株）製、Ｃ．Ｉ．ピグメントレッド５７（カルシウムレイキ）  ）、シミュラーファーストボルドー１０Ｂ（商品名、大日本インキ化学工業（株）製、Ｃ．Ｉ．ピグメントレッド６３（バリウムレイキ）  ）、ダイニチファーストピンクＧＸ、Ｇトナー（商品名、大日精化工業（株）、Ｃ．Ｉ．ピグメントレッド８１）、スミトーンレッドＧＳ（商品名、住友化学工業（株）製、Ｃ．Ｉ．ピグメントレッド１１２）、シミュラーファーストカーマインＢＳ（商品名、大日本インキ化学工業（株）製、Ｃ．Ｉ．ピグメントレッド１１４）、クロモフタールスカーレットＲＮ（商品名、チバ・スペシャルティ・ケミカルズ（株）社製、Ｃ．Ｉ．ピグメントレッド１６６）、クロモフタールレッドＧ（商品名、チバ・スペシャルティ・ケミカルズ（株）社製、Ｃ．Ｉ．ピグメントレッド２２０）、クロモフタールＤＰＰレッドＢ��（商品名、チバ・スペシャルティ・ケミカルズ（株）社製、Ｃ．Ｉ．ピグメントレッド２５４）、クロモフタールレッドＢＲＮ（商品名、チバ・スペシャルティ・ケミカルズ（株）社製、Ｃ．Ｉ．ピグメントレッド１４４）、クロモフタールレッドＡ２Ｂ（商品名、チバ・スペシャルティ・ケミカルズ（株）社製、Ｃ．Ｉ．ピグメントレッド１７７）、シンカシアレッドＢＮＲＴ７４２Ｄ（商品名、チバ・スペシャルティ・ケミカルズ（株）社製、Ｃ．Ｉ．ピグメントヴァイオレット１９）、シンカシアレッドＢＲＴ７９０−Ｄ（商品名、チバ・スペシャルティ・ケミカルズ（株）社製、Ｃ．Ｉ．ピグメントヴァイオレット１９）、マイクロリーススカーレットＲ−ＷＡ（商品名、チバ・スペシャルティ・ケミカルズ（株）社製、Ｃ．Ｉ．ピグメントレッド１６６）、マイクロリース２Ｂ−ＷＡ（商品名、チバ・スペシャルティ・ケミカルズ（株）社製、Ｃ．Ｉ．ピグメントレッド２２１）、マイクロリースマゼンタＢ−ＷＡ（商品名、チバ・スペシャルティ・ケミカルズ（株）社製、Ｃ．Ｉ．ピグメントレッド１８４）。
【００９０】
青色系顔料としてはシミュレックスブルーＢＯＦ（商品名、大日本インキ化学工業（株）製、Ｃ．Ｉ．ピグメントブルー１）、シミュレックスブルー１６Ｆ（商品名、大日本インキ化学工業（株）製、Ｃ．Ｉ．ピグメントブルー２）、ファーストゲンブルーＢ，ＢＳ（商品名、大日本インキ化学工業（株）製、Ｃ．Ｉ．ピグメントブルー１５）、ファーストゲンブルーＧＳ，２Ｇ（商品名、大日本インキ化学工業（株）製、Ｃ．Ｉ．ピグメントブルー１５）、ファーストゲンスカイブルー（商品名、大日本インキ化学工業（株）製、Ｃ．Ｉ．ピグメントブルー１７）、スミトーンネイビーブルー（商品名、住友化学工業（株）製、Ｃ．Ｉ．ピグメントブルー２５）、クロモフタールブルーＡ３Ｒ（商品名、チバ・スペシャルティ・ケミカルズ（株）社製、Ｃ．Ｉ．ピグメントブルー６０）、クロモフタールブルー４ＧＮＰ（商品名、チバ・スペシャルティ・ケミカルズ（株）社製、Ｃ．Ｉ．ピグメントブルー１５：３）、イイルガライトブルーＦＲ（商品名、チバ・スペシャルティ・ケミカルズ（株）社製、Ｃ．Ｉ．ピグメントブルー６２）、マイクロリースブルー４Ｇ−ＷＡ（商品名、チバ・スペシャルティ・ケミカルズ（株）社製、Ｃ．Ｉ．ピグメントブルー１５：３）。
【００９１】
黒色系顔料としては、サンヨウダイアモンドブラック（商品名、山陽色素（株）製、Ｃ．Ｉ．ピグメントブラック１）、マイクロリースブラックＣ−ＷＡ（商品名、チバ・スペシャルティ・ケミカルズ（株）社製、Ｃ．Ｉ．ピグメントブラック７（カーボンブラック）  ）、ＲＡＶＥＮ７８０，１０８０（商品名、コロンビアカーボン製、Ｃ．Ｉ．ピグメントブラック７（カーボンブラック）  ）等の顔料が挙げられる。
【００９２】
以下、実施例により本発明を詳しく説明するが、本発明の内容は実施例に限られるものではない。なお、部及び％は固形分質量部、固形分質量％を示す。
【実施例１】
【００９３】
＜ポリオレフィン樹脂被覆紙支持体の作製＞
広葉樹晒クラフトパルプ（ＬＢＫＰ）と針葉樹晒サルファイトパルプ（ＮＢＳＰ）の１：１混合物をカナディアン  スタンダード  フリーネスで３００ｍｌになるまで叩解し、パルプスラリーを調製した。これにサイズ剤としてアルキルケテンダイマーを対パルプ０．５％、強度剤としてポリアクリルアミドを対パルプ１．０％、カチオン化澱粉を対パルプ２．０％、ポリアミドエピクロロヒドリン樹脂を対パルプ０．５％添加し、水で希釈して０．２％スラリーとした。このスラリーを長網抄紙機で坪量１７０ｇ／ｍ2になるように抄造し、乾燥調湿してポリオレフィン樹脂被覆紙の原紙とした。抄造した原紙に、密度０．９１８ｇ／ｃｍ3の低密度ポリエチレン１００部の樹脂に対して、１０部のアナターゼ型二酸化チタンを均一に分散したポリエチレン樹脂組成物を３２０℃で溶融し、２００ｍ／分で厚さ３５μｍになるように押出コーティングし、微粗面加工されたクーリングロールを用いて押出被覆し表面とした。もう一方の面には密度０．９６２ｇ／ｃｍ3の高密度ポリエチレン樹脂７０部と密度０．９１８ｇ／ｃｍ3の低密度ポリエチレン樹脂３０部のブレンド樹脂組成物を同様に３２０℃で溶融し、厚さ３０μｍになるように押出コーティングし、粗面加工されたクーリングロールを用いて押出被覆し裏面とした。
【００９４】
上記ポリオレフィン樹脂被覆紙表面に高周波コロナ放電処理を施した後、下記組成のプライマー層をゼラチンが５０ｍｇ／ｍ2（約０．０５μｍ）となるように塗布乾燥して支持体を作製した。
【００９５】
＜下引き層＞
石灰処理ゼラチン                                                    １００部
スルフォコハク酸２−エチルヘキシルエステル塩                          ２部
クロム明ばん                                                          １０部
【００９６】
＜記録材料１＞
＜インク受容層（Ｂ）塗布液１の作製＞
＜気相法シリカ分散液１の作製＞
水にジメチルアリルアンモニウムクロライドホモポリマー（分子量９，０００、４部）と気相法シリカ（平均一次粒子径７ｎｍ、１００部）を添加し、のこぎり歯状ブレード型分散機（ブレード周速２０ｍ／秒）を使用して分散し、これを圧力ホモジナイザーに、４０ＭＰａの条件で２回通過させて、固形分濃度２０％のシリカ分散液を得た。この平均二次粒子径を粒度分布計（堀場製作所社製、ＬＡ−９２０）で測定した結果、１４０ｎｍであった。
【００９７】
上記気相法シリカ分散液１を用いてインク受容層（Ｂ）塗布液１を作製した。このときの塗布液の固形分濃度は１５％にした。
＜インク受容層（Ｂ）塗布液１＞
気相法シリカ分散液１                                                １０４部
アセトアセチル変性ポリビニルアルコール                                ２３部
（日本合成化学工業（株）製、ゴーセファイマーＺ４１０）
酢酸                                                                ０．５部
ノニオン性界面活性剤（ポリオキシエチレンアルキルエーテル）        ０．０５部
上記塗布液に対して６質量％となるようにエタノールを添加した。
【００９８】
＜架橋剤塗布液１の作製＞
下記のようにして架橋剤塗布液１を作製した。このときの塗布液の固形分濃度は６％にした。
＜架橋剤塗布液１＞
アジピン酸ジヒドラジド                                            ４９．８部
ポリビニルアルコール（（株）クラレ製、ＰＶＡ２３５）              ４９．８部
ノニオン性界面活性剤（ポリオキシエチレンアルキルエーテル）          ０．４部
【００９９】
＜インク受容層（Ａ）塗布液１の作製＞
＜最上層用湿式法シリカ分散液１の作製＞
市販のゲル法シリカ（東ソー・シリカ（株）社製、商品名：ＮＩＰＧＥＬ  ＡＹ−２００、平均粒子径２．３μｍ）を水と一緒にのこぎり歯状ブレード型分散機（ブレード周速２０ｍ／秒）を使用して分散し、その後、ＡＧＥＳＴＡＴ  Ａ５０（チバ・スペシャルティ・ケミカルズ（株）社製、ポリエチレンポリアミン・ジメチルアミン・エピクロルヒドリン重縮合物、以下ＡＧＡ５０と称す）を該ゲル法シリカ１００部に対して５部になるようにして添加して、さらに上記の分散機で分散させた。該分散液のシリカの固形分濃度は１３％にした。なお、該ゲル法シリカの平均粒子径はコールターカウンター法により測定された値である。
【０１００】
上記最上層用湿式法シリカ分散液１を用いてインク受容層（Ａ）塗布液１を作製した。このときの塗布液の固形分濃度は４％にした。
＜インク受容層（Ａ）塗布液１＞
最上層用湿式法シリカ分散液１                                          １０５部
ポリビニルアルコール（クラレ（株）製、ＰＶＡ２３５）                    ２３部
ほう酸                                                                ３．５部
フッ素系界面活性剤（セイミケミカル（株）社製：サーフロンＳ−１３１）  ０．３部
上記塗布液に対して３％となるようにエタノールを添加した。
【０１０１】
上記のようにして得られた支持体上に、支持体に近い順からインク受容層（Ｂ）塗布液１、架橋剤塗布液１の順でそれぞれ固形分塗布量が２５ｇ／ｍ2、０．９ｇ／ｍ2となるようにスライドビード塗布装置で同時塗布した。その後４０〜４５℃雰囲気下で６０秒間放置し、ついでダイレクトファウンテン方式にて２０℃に温度制御したインク受容層（Ａ）塗布液１をシリカの固形分塗布量が０．６ｇ／ｍ2となるように塗布・乾燥し記録材料１を得た。なお、インク受容層（Ａ）塗布液１を塗布する直前の塗布紙の表面温度は４３℃であった。インク受容層（Ｂ）塗布液１と架橋剤塗布液１との上記比率にて４３℃で混合して６０秒後の粘度は、Ｂ型粘度計にて測定したところ５０００ｍＰａ・ｓを超えていた。
【０１０２】
＜記録材料２＞
前記記録材料１の作製において、インク受容層（Ａ）のシリカの固形分塗布量を０．６ｇ／ｍ2から１．２ｇ／ｍ2に変更した以外は記録材料１と同様にして記録材料２を得た。
【０１０３】
＜記録材料３＞
前記記録材料１の作製において、最上層用湿式法シリカ分散液１の湿式法シリカをＡＹ−２００からＮＩＰＧＥＬ  ＡＺ−２００（東ソー・シリカ（株）社製、ゲル法シリカ、平均粒子径２．４μｍ）に変更した以外は記録材料１と同様にして記録材料３を得た。なお、該ゲル法シリカの平均粒子径はコールターカウンター法により測定された値である。
【０１０４】
＜記録材料４＞
前記記録材料１の作製において、最上層用湿式法シリカ分散液１の湿式法シリカをＡＹ−２００からＭｉｚｋａｓｉｌ Ｐ−５２７（水澤化学工業（株）社製、沈降法シリカ、平均粒子径２．０μｍ）に変更した以外は記録材料１と同様にして記録材料４を得た。なお、該沈降法シリカの平均粒子径はコールターカウンター法により測定された値である。
【０１０５】
＜比較例１＞
前記記録材料１の作製において、インク受容層（Ａ）のシリカの固形分塗布量を０．６ｇ／ｍ2から３．０ｇ／ｍ2に変更した以外は記録材料１と同様にして比較例１の記録材料を得た。
【０１０６】
＜比較例２＞
前記記録材料１の作製において、インク受容層（Ａ）のシリカの固形分塗布量を０．６ｇ／ｍ2から１．８ｇ／ｍ2に変更した以外は記録材料１と同様にして比較例２の記録材料を得た。
【０１０７】
＜比較例３＞
前記記録材料１の作製において、インク受容層（Ａ）のシリカの固形分塗布量を０．６ｇ／ｍ2から０．２ｇ／ｍ2に変更した以外は記録材料１と同様にして比較例３の記録材料を得た。
【０１０８】
＜比較例４＞
前記記録材料１の作製と同様にして得られた支持体上に、支持体に近い順にインク受容層（Ｂ）塗布液１、架橋剤塗布液１、インク受容層（Ａ）塗布液１の順でスライドビード塗布装置で同時塗布しついで乾燥し比較例４の記録材料を得た。固形分塗布量はインク受容層（Ｂ）塗布液１は２５ｇ／ｍ2、架橋剤塗布液１は０．９ｇ／ｍ2、インク受容層（Ａ）塗布液１はシリカの固形分塗布量が０．６ｇ／ｍ2となるように塗布した。
【０１０９】
＜比較例５＞
上記比較例４の作製において、インク受容層（Ａ）のシリカの固形分塗布量を０．６ｇ／ｍ2から１．２ｇ／ｍ2に変更した以外は比較例４と同様にして比較例５の記録材料を得た。
【０１１０】
＜比較例６＞
上記比較例４の作製において、インク受容層（Ａ）のシリカの固形分塗布量を０．６ｇ／ｍ2から３．０ｇ／ｍ2に変更した以外は比較例４と同様にして比較例６の記録材料を得た。
【０１１１】
＜比較例７＞
前記記録材料１の作製において、インク受容層（Ａ）塗布液１の湿式法シリカをＡＹ−２００からＮＩＰＧＥＬ  ＣＹ−２００（東ソー・シリカ（株）社製、ゲル法シリカ、平均粒子径２．７μｍ）を用いた以外は記録材料１と同様にして比較例７の記録材料を得た。なお、該ゲル法シリカの平均粒子径はコールターカウンター法により測定された値である。
【０１１２】
＜比較例８＞
前記記録材料１の作製において、最上層用湿式法シリカ分散液１を下記最上層用湿式法シリカ分散液８ａに変更した以外は記録材料１と同様にして比較例８の記録材料を得た。
＜最上層用湿式法シリカ分散液８ａの作製＞
ジメチルアリルアンモニウムクロライドホモポリマー（分子量９，０００）をＡＹ−２００に対して５部と水を合わせて７．０ｋｇになるように秤量し、ＡＹ−２００を３．０ｋｇ添加して分散機（プライミクス（株）製、ハイビスディスパーミックス３Ｄ−１０型）を用いて分散条件がディスパー周速２１．０ｍ／秒、プラネタリー回転数３０ｒｐｍで６０分間分散して３０質量％最上層用湿式法シリカ予備分散液８ａを得た。ついでこの得られた最上層用湿式法シリカ予備分散液８ａをビーズミル（シンマルエンタープライゼス社製、ダイノミル）でビーズ充墳率６０容量％（０．３ｍｍΦジルコニアビーズ使用）、ディスク周速１２．５ｍ／秒、ポンプ流量６００ｍｌ／分の条件で２パス処理を行い最上層用湿式法シリカ分散液８ａを得た。得られた該最上層用湿式法シリカ分散液８ａの平均粒子径はコールターカウンター法により測定した結果、７００ｎｍであった。
【０１１３】
得られた記録材料について、以下の項目を評価し、その結果を表１に表した。
＜光沢度＞
日本電色工業（株）製変角光度計（ＶＧＳ−１００１ＤＰ）を用いて、記録材料の白紙部の７５゜光沢度を測定し、下記の基準で評価した。
○：マットである。（１０．０以下）
×：やや光沢感あり、違和感がある。（１０．０〜２０．０）
××：光沢感がありマット調の風合いが得られない。（２０．０以上）
【０１１４】
＜画像の評価１＞
インクジェットプリンタ−（キヤノン（株）、ｉＰＦ５０００；水性顔料インク使用）でモノクロの風景画を印字し、マット調でかつ深みのある落ち着いた画像が得られているかを視覚的に下記の基準で評価した。△以上がマット調でかつ深みのある落ち着いた画像を満たしている。
○：マット調でかつ印字濃度が高く深みのある落ち着いた画像が得られている。
△：画像の深みではやや劣るが充分にマット調の風合いがある。
×：光沢感がありマット調の風合いが得られないか、もしくは印字濃度が低く画像の深みが劣る。
【０１１５】
＜画像の評価２＞
インクジェットプリンター（キヤノン（株）、ｉＰＦ５０００；水性顔料インク使用）にてカラーの人物画像を印字し、マット調でかつ深みのある落ち着いた画像が得られているかを視覚的に下記の基準で評価した。
○：マット調でかつ印字濃度が高く深みのある落ち着いた画像が得られている。
△：画像の深みではやや劣るが充分にマット調の風合いがある。
×：光沢感がありマット調の風合いが得られないか、もしくは印字濃度が低く画像の深みが劣る。
【０１１６】
＜印字濃度＞
インクジェットプリンタ−（キヤノン（株）、ｉＰＦ５０００；水性顔料インク使用）において黒のベタ印字を行った後、光学濃度（ＯＤ値）を光学濃度計（株式会社  きもと製、Ｇｒｅｔａｇ  Ｍａｃｈｂｅｔｈ  ＡＧ  ＳｐｅｃｔｒｏＥｙｅ  Ｎｏ．１６２２８）で測定した。数値が高い方が印字濃度は高く良好である。
【０１１７】
＜耐傷性＞
インクジェットプリンター（セイコーエプソン（株）社製ＰＸ−Ｇ９２０；水性顔料インク使用）を用いて、Ｂｌｕｅの最大インク吐出量でベタ印字を５０枚連続で行い、ギザロールが通過した画像部を目視評価した。
○：顔料インクの剥離なし。
△：顔料インクの剥離がわずかにある。
×：顔料インクの剥離があり。
【０１１８】
＜粉落ち＞
インクジェットプリンタ−（セイコーエプソン（株）、ＰＸ−５５００；水性顔料インク使用）において通紙を行った後のインク受容層の白紙部の状態を目視にて観察した。
○：ピックアップロールとの擦過後が全く観察されず非常に優れている。
△：ピックアップロールとの擦過後がわずかに観察されるが実用上問題ない。
×：ピックアップロールとの擦過後が明確に認識でき、実用上問題である。
××：ピックアップロール部での粉落ちのため搬送されない。
【０１１９】
【表１】
2008246983.tif 000002
【０１２０】
表１の結果から明らかなように、インク受容層（Ｂ）が不動化した後に平均粒子径１．５〜２．５μｍの湿式法シリカを０．４〜１．５ｇ／ｍ2含有するインク受容層（Ａ）を塗布することにより粉落ちがなく、印字濃度が高く、耐傷性に優れ、マット調で深みのある顔料インク用インクジェット記録材料を得ることができる。比較例１及び２では、インク受容層（Ａ）の湿式法シリカ含有量が多すぎるために粉落ちが発生したものと考えられる。比較例６では、重層同時塗布であるため界面での塗層の混ざりが生じ、粉落ちの発生はある程度良化したものの不十分であった。比較例３では、インク受容層（Ａ）の湿式法シリカ含有量がマット調で深みのある落ち着いた画像を得るためには十分ではなかった。一方、比較例４及び５では重層同時塗布であるため界面での塗層の混ざりが生じ、マット調で深みのある落ち着いた画像を得るために機能するべきインク受容層（Ａ）中の湿式法シリカが実際の含有量よりも少なくなったと考えている。比較例７及び８では、インク受容層（Ａ）の湿式法シリカの平均粒子径を変化させたが、本発明の範囲を外れたため、望ましい結果を得ることができなかった。
【実施例２】
【０１２１】
＜記録材料５＞
前記記録材料１の作製において、インク受容層（Ａ）塗布液１を下記インク受容層（Ａ）塗布液５に変更した以外は記録材料１と同様にして記録材料５を得た。
＜インク受容層（Ａ）塗布液５の作製＞
＜最上層用湿式法シリカ分散液５の作製＞
前記ＡＹ−２００を水と一緒にのこぎり歯状ブレード型分散機（ブレード周速２０ｍ／秒）を使用して分散した。該分散液のシリカの固形分濃度は１３％にした。
【０１２２】
上記最上層用湿式法シリカ分散液５を用いてインク受容層（Ａ）塗布液５を作製した。このときの塗布液の固形分濃度は４％にした。
＜インク受容層（Ａ）塗布液５＞
最上層用湿式法シリカ分散液５                                        １００部
シラノール変性ポリビニルアルコール（（株）クラレ製、Ｒ−１１３０）    ４０部
ほう酸                                                              ３．５部
フッ素系界面活性剤（セイミケミカル（株）社製：サーフロンＳ−１３１）０．３部
上記塗布液に対して３％となるようにエタノールを添加した。
【０１２３】
前記記録材料１の作製において得られた支持体上に、支持体に近い順からインク受容層（Ｂ）塗布液１、架橋剤塗布液１の順でそれぞれ固形分塗布量が２５ｇ／ｍ2、０．９ｇ／ｍ2となるようにスライドビード塗布装置で同時塗布した。その後４０〜４５℃雰囲気下で６０秒間放置し、ついでダイレクトファウンテン方式にて２０℃に温度制御したインク受容層（Ａ）塗布液５をシリカの固形分塗布量が０．６ｇ／ｍ2となるように塗布・乾燥し記録材料５を得た。なお、インク受容層（Ａ）塗布液５を塗布する直前の塗布紙の表面温度は４３℃であった。インク受容層（Ｂ）塗布液１と架橋剤塗布液１との上記比率にて４３℃で混合して６０秒後の粘度は、Ｂ型粘度計にて測定したところ５０００ｍＰａ・ｓを超えていた。
【０１２４】
＜記録材料６＞
前記記録材料１と同様にして得られた支持体上に、支持体に近い順からインク受容層（Ｂ）塗布液１、架橋剤塗布液１の順でそれぞれ固形分塗布量が２５ｇ／ｍ2、０．９ｇ／ｍ2となるようにスライドビード塗布装置で同時塗布しついで乾燥した。該２つの塗布液の乾燥終了後ダイレクトグラビアコーターにて上記インク受容層（Ａ）塗布液５をシリカの固形分塗布量が０．６ｇ／ｍ2となるように塗布・乾燥し記録材料６を得た。
【０１２５】
＜記録材料７＞
上記記録材料６の作製において、インク受容層（Ａ）塗布液５のほう酸３．５部を塩化アルミニウム５部に変更した以外は記録材料６と同様にして記録材料７を得た。
【０１２６】
＜記録材料８＞
上記記録材料６の作製において、インク受容層（Ａ）塗布液５を下記インク受容層（Ａ）塗布液８に変更した以外は記録材料６と同様にして記録材料８を得た。
＜インク受容層（Ａ）塗布液８＞
最上層用湿式法シリカ分散液５                                        １００部
モビニール７７００                                                    ４０部
（ニチゴー・モビニール（株）社製、アクリルエマルション、保護コロイドとしてポリビニルアルコールを使用、最低造膜温度約０℃）
フッ素系界面活性剤（セイミケミカル（株）社製：サーフロンＳ−１３１）０．３部
ノニオン性界面活性剤（ポリオキシエチレンアルキルエーテル）          ０．３部
上記塗布液に対して３％となるようにエタノールを添加した。
【０１２７】
＜記録材料９＞
上記記録材料６の作製において、インク受容層（Ａ）塗布液５を下記インク受容層（Ａ）塗布液９に変更した以外は記録材料６と同様にして記録材料９を得た。
＜インク受容層（Ａ）塗布液９＞
最上層用湿式法シリカ分散液５                                        １００部
スチレン−ブタジエン共重合体エマルション                              ４０部
（日本Ａ＆Ｌ（株）社製、スマーテックスＰＡ−３２４８、最低造膜温度、約１０℃）
フッ素系界面活性剤（セイミケミカル（株）社製：サーフロンＳ−１３１）０．３部
上記塗布液に対して３％となるようにエタノールを添加した。
【０１２８】
＜比較例９＞
前記記録材料１の作製と同様にして得られた支持体上に、支持体に近い順にインク受容層（Ｂ）塗布液１、架橋剤塗布液１の順でスライドビード塗布装置で同時塗布した。その後４０〜４５℃雰囲気下で１０秒間放置し、ついでダイレクトファウンテン方式にて２０℃に温度制御したインク受容層（Ａ）塗布液５をシリカの固形分塗布量が０．６ｇ／ｍ2となるように塗布・乾燥したが、インク受容層（Ａ）塗布液５塗布時に塗布面が大いに乱れ、評価に耐えるサンプルは得られなかった。なお、インク受容層（Ａ）塗布液５を塗布する直前の塗布紙の表面温度は４０℃であった。インク受容層（Ｂ）塗布液１と架橋剤塗布液１との上記比率にて４０℃で混合して１０秒後の粘度は、Ｂ型粘度計にて測定したところ１００ｍＰａ・ｓであった。
【０１２９】
得られた記録材料について、実施例１と同様に評価した。その結果を表２に表した。
【０１３０】
【表２】
2008246983.tif 000003
【０１３１】
表２から明らかなように、インク受容層（Ａ）を塗布するタイミングは、インク受容層（Ｂ）が不動化した後である必要がある。インク受容層（Ｂ）が不動化する前にインク受容層（Ａ）を塗布した比較例９では、インク受容層（Ａ）塗布液が塗布された際の衝撃でインク受容層（Ｂ）塗布液の塗布面が乱れてしまい、評価に耐えうるサンプルを得られなかった。
【実施例３】
【０１３２】
＜記録材料１０＞
＜インク受容層（Ｂ）塗布液１０の作製＞
前記気相法シリカ分散液１を用いて以下のインク受容層（Ｂ）塗布液１０を作製した。このときの塗布液の固形分濃度は１２％であった。
＜インク受容層（Ｂ）塗布液１０＞
気相法シリカ分散液１                                                １０４部
ポリビニルアルコール（（株）クラレ製、ＰＶＡ２３５）                  ２３部
ほう酸                                                              ３．５部
上記塗布液に対して４％となるようにエタノールを添加した。
【０１３３】
前記記録材料１の作製と同様にして得られた支持体上に、上記インク受容層（Ｂ）塗布液１０を固形分塗布量が２５ｇ／ｍ2となるようにスライドビード塗布装置で塗布しついで乾燥した。その後ダイレクトグラビアコーターにて上記インク受容層（Ａ）塗布液５をシリカの固形分塗布量が０．６ｇ／ｍ2となるように塗布・乾燥し記録材料１０を得た。
【０１３４】
＜記録材料１１＞
＜沈降法シリカ分散液１１の作製＞
ジメチルアリルアンモニウムクロライドホモポリマー（分子量９，０００）を下記沈降法シリカに対して４部と水を合わせて７．０ｋｇになるように秤量し、沈降法シリカ（東ソー・シリカ（株）社製、ＮＩＰＳＩＬ  ＬＰ）を３．０ｋｇ添加して分散機（プライミクス（株）製、ハイビスディスパーミックス３Ｄ−１０型）を用いて分散条件がディスパー周速２１．０ｍ／秒、プラネタリー回転数３０ｒｐｍで６０分間分散して３０％沈降法シリカ予備分散液１１を得た。ついで得られた該沈降法シリカ予備分散液１１をビーズミル（シンマルエンタープライゼス社製、ダイノミル）でビーズ充墳率７０容量％（０．３ｍｍΦジルコニアビーズ使用）、ディスク周速１２．５ｍ／秒、ポンプ流量２５０ｍｌ／分の条件で２パス処理を行い沈降法シリカ分散液１１を得た。この平均二次粒子径を粒度分布計（堀場製作所社製、ＬＡ−９２０）で測定した結果、２１０ｎｍであった。
【０１３５】
上記のようにして得られた沈降法シリカ分散液１１を用いて、下記のようにインク受容層（Ｂ）塗布液１１を得た。このときの塗布液の固形分濃度は１８％にした。
＜インク受容層（Ｂ）塗布液１１＞
沈降法シリカ分散液１１                                              １０４部
アセトアセチル変性ポリビニルアルコール                                １８部
（日本合成化学工業（株）製、ゴーセファイマーＺ４１０）
酢酸                                                                    １部
ノニオン性界面活性剤（ポリオキシエチレンアルキルエーテル）        ０．０５部
上記塗布液に対して６％となるようにエタノールを添加した。
【０１３６】
前記記録材料１の作製と同様にして得られた支持体上に、支持体に近い順からインク受容層（Ｂ）塗布液１１、架橋剤塗布液１の順でそれぞれ固形分塗布量が２５ｇ／ｍ2、０．７５ｇ／ｍ2となるようにスライドビード塗布装置で同時塗布しついで乾燥した。その後ダイレクトグラビアコーターにて上記インク受容層（Ａ）塗布液５をシリカの固形分塗布量が０．６ｇ／ｍ2となるように塗布・乾燥し記録材料１１を得た。
【０１３７】
＜記録材料１２＞
＜インク受容層（Ｂ）塗布液１２の作製＞
＜アルミナ水和物分散液１２の作製＞
水に硝酸（２部）と擬ベーマイト（サソールジャパン（株）社製、ＨＰ−１４）を添加し、のこぎり歯状ブレード型分散機を使用して、固形分濃度３０％のアルミナ水和物分散液１２を作製した。この平均二次粒子径を粒度分布計（堀場製作所社製、ＬＡ−９２０）で測定した結果、１６０ｎｍであった。
【０１３８】
下記のようにインク受容層（Ｂ）塗布液１２を得た。このときの塗布液の固形分濃度は２０％にした。
＜インク受容層（Ｂ）塗布液１２＞
アルミナ水和物分散液１２                                            １０２部
ほう酸                                                              ０．４部
ポリビニルアルコール（クラレ（株）製、ＰＶＡ２３５）                  １０部
ベタイン性界面活性剤（ヤシ油脂肪酸系）                              ０．２部
上記塗布液に対して１％となるようにエタノールを添加した。
【０１３９】
前記記録材料１の作製と同様にして得られた支持体上に、上記インク受容層（Ｂ）塗布液１２を固形分塗布量が３５ｇ／ｍ2となるようにスライドビード塗布装置で塗布しついで乾燥した。その終了後ダイレクトグラビアコーターにて上記インク受容層（Ａ）塗布液５をシリカの固形分塗布量が０．６ｇ／ｍ2となるように塗布・乾燥し記録材料１２を得た。
【０１４０】
＜比較例１０＞
前記記録材料１０の作製において、インク受容層（Ａ）塗布液５を塗布しなかった以外は記録材料１０と同様にして比較例１０の記録材料を作製した。
【０１４１】
＜比較例１１＞
前記記録材料１１の作製において、インク受容層（Ａ）塗布液５を塗布しなかった以外は記録材料１１と同様にして比較例１１の記録材料を作製した。
【０１４２】
＜比較例１２＞
上記記録材料１２の作製において、インク受容層（Ａ）塗布液５を塗布しなかった以外は記録材料１２と同様にして比較例１２の記録材料を作製した。
【０１４３】
＜比較例１３＞
＜比較例１３用インク受容層塗布液の作製＞
下記のように比較例１３用インク受容層塗布液を得た。このときの塗布液の固形分濃度は１２％にした。
＜比較例１３用インク受容層塗布液＞
最上層用湿式法シリカ分散液１                                        １０５部
アセトアセチル変性ポリビニルアルコール                                １０部
（日本合成化学工業（株）製、ゴーセファイマーＺ４１０）
酢酸                                                                    １部
ノニオン性界面活性剤（ポリオキシエチレンアルキルエーテル）        ０．０５部
上記塗布液に対して６％となるようにエタノールを添加した。
【０１４４】
前記記録材料１の作製において得られた支持体上に、支持体に近い順から比較例１３用インク受容層塗布液、架橋剤塗布液１の順でそれぞれ固形分塗布量が２５ｇ／ｍ2、０．４ｇ／ｍ2となるようにスライドビード塗布装置で同時塗布しついで乾燥し、比較例１３の記録材料を得た。なお、該記録材料を塗布する際に、架橋剤塗布液１は３％に希釈して用いた。
【０１４５】
＜比較例１４＞
前記記録材料１１の沈降法シリカ分散液１１の分散工程において、ビーズミルでの分散を２パスから１パスに変更した以外は記録材料１１と同様にして比較例１４の記録材料を得た。この時の該沈降法シリカの平均二次粒子径を粒度分布計（堀場製作所社製、ＬＡ−９２０）で測定した結果、８００ｎｍであった。
【０１４６】
得られた記録材料について、実施例１と同様に評価した。その結果を表３に表した。
【０１４７】
【表３】
2008246983.tif 000004
【０１４８】
表３の結果から明らかなように、平均粒子径１．５〜２．５μｍの湿式法シリカを０．４〜１．５ｇ／ｍ2含有するインク受容層（Ａ）と、該層と支持体との間に５００ｎｍ以下の平均二次粒子径の無機微粒子を主体に含有するインク受容層（Ｂ）とを有する顔料インク用インクジェット記録材料によって、粉落ちがなく、印字濃度が高く、マット調で深みのある落ち着いた画像を得ることが可能であった。本発明に規定するインク受容層（Ａ）を有しない比較例１０〜１２では、高い印字濃度を得ることはできるものの、マット調で深みのある落ち着いた画像を得ることができなかった。また、５００ｎｍよりも大きい平均二次粒子径の無機微粒子を主体に含有するインク受容層（Ｂ）を有する比較例１３及び１４の記録材料では、マット調の画像を得ることはできるものの、高い印字濃度を得ることができなかった。
【０１４９】
上記実施例１〜３の結果から明らかなように、本発明は、塗層のはがれに起因する粉落ちがなく、印字濃度が高く、耐傷性に優れ、マット調で深みのある落ち着いた画像を得ることが可能な顔料インク用インクジェット記録材料を提供することが可能となる。